(57)【要約】  １３族元素の窒化物又は酸化物の結晶成長のために用いられる配向層を備え、当該配向層における結晶欠陥（転位）が顕著に低減された、高品質の下地基板を提供する。この下地基板は、１３族元素の窒化物又は酸化物の結晶成長のために用いられる配向層を備えた下地基板であって、配向層の結晶成長に用いられる側の表面が、サファイアよりも大きいａ軸長及び／又はｃ軸長を有するコランダム型結晶構造を有する材料で構成されており、配向層が、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体を含み、コランダム型結晶構造の（１０４）面のＸ線ロッキングカーブ半値幅が５００ａｒｃｓｅｃ．以下である。
2020194803.tif 000002
【特許請求の範囲】
【請求項１】
１３族元素の窒化物又は酸化物の結晶成長のために用いられる配向層を備えた下地基板であって、
前記配向層の前記結晶成長に用いられる側の表面が、サファイアよりも大きいａ軸長及び／又はｃ軸長を有するコランダム型結晶構造を有する材料で構成されており、
前記配向層が、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体を含み、
前記配向層の結晶成長に用いられる側の表面におけるコランダム型結晶構造の（１０４）面のＸ線ロッキングカーブ半値幅が５００ａｒｃｓｅｃ．以下である、下地基板。
【請求項２】
前記配向層の結晶成長に用いられる側の表面におけるコランダム型結晶構造の（００６）面のＸ線ロッキングカーブ半値幅が１００ａｒｃｓｅｃ．以下である、請求項１に記載の下地基板。
【請求項３】
前記配向層の結晶成長に用いられる側の表面において、前記コランダム型結晶構造の（１０４）面に対してＸ線回折（ＸＲＤ）φスキャン測定を行った場合に、主ピークのピーク強度に対する、回転ドメインに起因する副ピークのピーク強度の割合が５．０％以下である、請求項１又は２に記載の下地基板。
【請求項４】
前記配向層の結晶成長に用いられる側の表面におけるコランダム型結晶構造の（００６）面のＸ線ロッキングカーブ半値幅が５０ａｒｃｓｅｃ．以下である、請求項１〜３のいずれか一項に記載の下地基板。
【請求項５】
前記配向層の結晶成長に用いられる側の表面の結晶欠陥密度が１×１０６／ｃｍ２である請求項１〜４のいずれか一項に記載の下地基板。
【請求項６】
前記下地基板が、α−Ｇａ２Ｏ３、又はα−Ｇａ２Ｏ３系固溶体で構成される半導体層の結晶成長のために用いられるものであり、前記配向層がα−Ｃｒ２Ｏ３を含む材料、又はα−Ｃｒ２Ｏ３と異種材料との固溶体を含む材料で構成される、請求項１〜５のいずれか一項に記載の下地基板。
【請求項７】
前記配向層の前記ａ軸長及び／又はｃ軸長の、前記配向層の表面での値が、前記配向層の裏面での値より４．０％以上大きい、請求項１〜６のいずれか一項に記載の下地基板。
【請求項８】
前記コランダム型結晶構造を有する材料が、α−Ｃｒ２Ｏ３、α−Ｆｅ２Ｏ３及びα−Ｔｉ２Ｏ３からなる群から選ばれる１種以上の材料若しくはそれらの固溶体、又はα−Ａｌ２Ｏ３と、α−Ｃｒ２Ｏ３、α−Ｆｅ２Ｏ３及びα−Ｔｉ２Ｏ３からなる群から選ばれる１種以上を含む固溶体を含む、請求項１〜７のいずれか一項に記載の下地基板。
【請求項９】
前記配向層の全体が前記コランダム型結晶構造を有する材料で構成される、請求項１〜８のいずれか一項に記載の下地基板。
【請求項１０】
前記表面における前記コランダム型結晶構造を有する材料のａ軸長が４．７５４Åより大きく５．１５７Å以下である、請求項１〜９のいずれか一項に記載の下地基板。
【請求項１１】
前記ａ軸長が４．８５０〜５．０００Åである、請求項１０に記載の下地基板。
【請求項１２】
前記配向層内に、厚さ方向に組成が変化する傾斜組成領域が存在する、請求項１〜１１のいずれか一項に記載の下地基板。
【請求項１３】
前記配向層が、前記表面近くに位置する、厚さ方向に組成が安定している組成安定領域と、前記表面から遠くに位置する、厚さ方向に組成が変化する傾斜組成領域とを有する、請求項１〜１２のいずれか一項に記載の下地基板。
【請求項１４】
前記傾斜組成領域がα−Ｃｒ２Ｏ３とα−Ａｌ２Ｏ３とを含む固溶体で構成される、請求項１２又は１３に記載の下地基板。
【請求項１５】
前記傾斜組成領域において、Ａｌ濃度が前記組成安定領域に向かって厚さ方向に低下する、請求項１２〜１４のいずれか一項に記載の下地基板。
【請求項１６】
前記配向層がヘテロエピタキシャル成長層である、請求項１〜１５のいずれか一項に記載の下地基板。
【請求項１７】
前記配向層の前記表面と反対側に支持基板をさらに備えた、請求項１〜１６のいずれか一項に記載の下地基板。
【請求項１８】
前記支持基板がサファイア基板である、請求項１７に記載の下地基板。
【請求項１９】
前記配向層がサファイア基板のヘテロエピタキシャル成長層である、請求項１〜１８のいずれか一項に記載の下地基板。
【請求項２０】
請求項１〜１９のいずれか一項に記載の下地基板の製造方法であって、
サファイア基板を準備する工程と、
前記サファイア基板の表面に、そのａ軸長及び／又はｃ軸長がサファイアより大きいコランダム型結晶構造を有する材料、あるいは熱処理によってａ軸長及び／又はｃ軸長がサファイアより大きいコランダム型結晶構造となる材料を含む配向前駆体層を形成する工程と、
前記サファイア基板と前記配向前駆体層を１０００℃以上の温度で熱処理する工程と、を有する、方法。
【発明の詳細な説明】
【技術分野】
【０００１】
本発明は、１３族元素の窒化物又は酸化物の結晶成長のために用いられる下地基板及びその製造方法に関する。
【背景技術】
【０００２】
近年、窒化ガリウム（ＧａＮ）を用いた半導体デバイスが実用化されている。例えば、サファイア基板上に、ｎ型ＧａＮ層、ＩｎＧａＮ層からなる量子井戸層とＧａＮ層からなる障壁層とが交互積層された多重量子井戸層（ＭＱＷ）、及びｐ型ＧａＮ層が順に積層形成されたものが量産化されている。【０００３】
また、サファイアと同じ結晶構造であるコランダム相型のα−酸化ガリウム（α−Ｇａ２Ｏ３）の研究開発も盛んに行われている。実際、α−Ｇａ２Ｏ３は、そのバンドギャップが５．３ｅＶと大きく、パワー半導体素子用材料として期待を集めている。例えば、特許文献１（特開２０１４−７２５３３号公報）には、コランダム型結晶構造を有する下地基板とコランダム型結晶構造を有する半導体層、コランダム型結晶構造を有する絶縁膜とから形成される半導体装置に関して、サファイア基板上に、半導体層としてα−Ｇａ２Ｏ３を成膜した例が開示されている。また、特許文献２（特開２０１６−２５２５６号公報）には、コランダム構造を有する結晶性酸化物半導体を主成分として含むｎ型半導体層と六方晶の結晶構造を有する無機化合物を主成分とするｐ型半導体層と電極を備えている半導体装置について、実施例において、ｃ面サファイア基板上に、ｎ型半導体層として準安定相であるコランダム構造を有するα−Ｇａ２Ｏ３を、ｐ型半導体層として六方晶の結晶構造を有するα−Ｒｈ２Ｏ３膜を形成して、ダイオードを作製することが開示されている。【０００４】
ところで、これらの半導体デバイスにおいて、材料中の結晶欠陥が少ない方が、良好な特性を得ることができることが知られている。特に、パワー半導体は耐電圧特性に優れることが要求されるため、結晶欠陥を低減することが望ましい。これは、結晶欠陥の多寡によって絶縁破壊電界特性が左右されるためである。しかしながら、ＧａＮやα−Ｇａ２Ｏ３では、結晶欠陥の少ない単結晶基板が実用化されておらず、これらの材料とは格子定数が異なるサファイア基板上にヘテロエピタキシャル成長で形成されるのが一般的である。このため、サファイアとの格子定数の差に起因した結晶欠陥が生じやすい。例えば、サファイアｃ面上にα−Ｇａ２Ｏ３を成膜する場合、サファイア（α−Ａｌ２Ｏ３）のａ軸長（４．７５４Å）とα−Ｇａ２Ｏ３のａ軸長（４．９８３Å）は約４．８％異なり、この差が結晶欠陥の主たる原因となっている。【０００５】
このような半導体層との格子定数差を緩和し、結晶欠陥を低減する取り組みとして、α−Ｇａ２Ｏ３を成膜する際、サファイアとα−Ｇａ２Ｏ３層間にバッファ層を形成することで、欠陥が低減することが報告されている。例えば、非特許文献１（Applied Physics Express, vol.9, pages 071101-1〜071101-4）には、サファイアとα−Ｇａ２Ｏ３層間にバッファ層として（Ａｌｘ，Ｇａ１−ｘ）２Ｏ３層（ｘ＝０．２〜０．９）を導入することで、刃状転位とらせん転位が、それぞれ３×１０８／ｃｍ２及び６×１０８／ｃｍ２になるとされる例が示されている。また、非特許文献２（Applied Physics Express 11, 111101 (2018)）には、α−Ｇａ２Ｏ３膜を成膜する基板として、サファイア上にバッファ層としてα−Ｃｒ２Ｏ３膜を形成した基板が開示されている。
【先行技術文献】
【特許文献】
【０００６】
【特許文献１】特開２０１４−７２５３３号公報
【特許文献２】特開２０１６−２５２５６号公報
【非特許文献】
【０００７】
【非特許文献１】Riena Jinno et al., Reduction in edge dislocation density in corundum-structured α-Ga2O3 layers on sapphire substrates with quasi-graded α-(Al,Ga)2O3 buffer layers, Applied Physics Express, Japan, The Japan Society of Applied Physics, June 1, 2016, vol.9, pages 071101-1 to 071101-4
【非特許文献２】Giang T. Dang et al., Growth of α-Cr2O3 single crystals by mist CVD using ammonium dichromate, Applied Physics Express 11, 111101 (2018)
【非特許文献３】Shizuo Fujita et al．，Evolution of corundum-structured III-oxide semiconductors: Growth, properties, and devices， Japanese Journal of Applied Physics 55, 1202A3 (2016)
【発明の概要】
【０００８】
しかしながら、非特許文献１や非特許文献２に開示されるようなバッファ層を導入する手法は、高い絶縁破壊電界特性が必要なパワー半導体への適用には不十分であり、結晶欠陥をさらに低減することが望ましい。非特許文献２に開示されるようなα−Ｃｒ２Ｏ３をバッファ層として形成した場合においても、高い絶縁破壊電界特性が必要なパワー半導体への適用には不十分であり、結晶欠陥をさら低減することが望ましい。バッファ層としてα−Ｃｒ２Ｏ３膜を用いた場合、ｉ）α−Ｃｒ２Ｏ３とα−Ｇａ２Ｏ３間に格子不整合があること、及びｉｉ）サファイア上に薄いバッファ層をヘテロエピタキシャル成長で形成した構成となっているため、バッファ層中に大きな結晶欠陥を含有することが結晶欠陥を十分低減できない理由と推定される。
【０００９】
非特許文献２ではａ軸長が４．７５４Åのサファイア上に、ａ軸長が４．９６１Åであるα−Ｃｒ２Ｏ３を直接成膜しており、格子ミスマッチは４．３％以上に達している。このため、上述したとおり格子ミスマッチに伴う結晶欠陥が多数発生し、コランダム型結晶構造の（１０４）面のＸ線ロッキングカーブは５００ａｒｃｓｅｃ．より大幅に高い値であると考えられる。
【００１０】
なお、格子ミスマッチが同程度のヘテロエピタキシャル成長の別の例として、サファイア上にα−Ｇａ２Ｏ３を成膜する場合が挙げられる。非特許文献３（Japanese Journal of Applied Physics 55, 1202A3 (2016)）にはサファイア上に非特許文献２と同じミストＣＶＤ法を用いてα−Ｇａ２Ｏ３成膜したときの例が開示されている。非特許文献３では格子ミスマッチ４．８％程度と非特許文献２とほとんど変わらないが、コランダム型結晶構造の（１０４）面のＸ線ロッキングカーブ半値幅が２０００ａｒｃｓｅｃ．に達しており、格子ミスマッチの大きな系では膜面のコランダム型結晶構造の（１０４）面Ｘ線ロッキングカーブ半値幅が大きな値となることが示唆される。
【００１１】
本発明者らは、今般、１３族元素の窒化物又は酸化物の結晶成長のために用いられる側の表面がサファイアよりも大きいａ軸長及び／又はｃ軸長を有する所定のコランダム型結晶構造を有する材料で構成され、かつ、当該表面におけるコランダム型結晶構造の（１０４）面のＸ線ロッキングカーブ半値幅を５００ａｒｃｓｅｃ．以下とした配向層を備えた下地基板を用いると、優れた半導体層を形成することができるとの知見を得た。
【００１２】
したがって、本発明の目的は、１３族元素の窒化物又は酸化物の結晶成長のために用いられる配向層を備え、当該配向層における結晶欠陥（転位）が顕著に低減された、高品質の下地基板を提供することにある。また、本発明の他の目的は、そのような下地基板の製造方法を提供することにある。
【００１３】
本発明の一態様によれば、１３族元素の窒化物又は酸化物の結晶成長のために用いられる配向層を備えた下地基板であって、
前記配向層の前記結晶成長に用いられる側の表面が、サファイアよりも大きいａ軸長及び／又はｃ軸長を有するコランダム型結晶構造を有する材料で構成されており、
前記配向層が、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体を含み、
前記配向層の結晶成長に用いられる側の表面におけるコランダム型結晶構造の（１０４）面のＸ線ロッキングカーブ半値幅（以下、ＸＲＣ半値幅という）は５００ａｒｃｓｅｃ．以下である、下地基板が提供される。
【００１４】
本発明の他の態様によれば、前記下地基板の製造方法であって、
サファイア基板を準備する工程と、
前記サファイア基板の表面に、そのａ軸長及び／又はｃ軸長がサファイアより大きいコランダム型結晶構造を有する材料、あるいは熱処理によってａ軸長及び／又はｃ軸長がサファイアより大きいコランダム型結晶構造となる材料を含む配向前駆体層を形成する工程と、
前記サファイア基板と前記配向前駆体層を１０００℃以上の温度で熱処理する工程と、を有する、方法が提供される。
【図面の簡単な説明】
【００１５】
【図１】エアロゾルデポジション（ＡＤ）装置の構成を示す模式断面図である。
【図２】ミストＣＶＤ装置の構成を示す模式断面図である。
【図３】例１における複合下地基板の作製工程を模式的に示す図である。
【図４】例１における配向層裏面評価用試料の作製工程を模式的に示す図である。
【発明を実施するための形態】
【００１６】
下地基板
本発明による下地基板は、１３族元素の窒化物又は酸化物の結晶成長のために用いられる配向層を備えた下地基板である。すなわち、この下地基板は、配向層上に１３族元素の窒化物又は酸化物で構成される半導体層を結晶成長させるために用いられる。ここで、１３族元素はＩＵＰＡＣ（国際純正・応用化学連合）が策定した周期律表による第１３族元素のことであり、具体的には、ホウ素（Ｂ）、アルミニウム（Ａｌ）、ガリウム（Ｇａ）、インジウム（Ｉｎ）、タリウム（Ｔｌ）及びニホニウム（Ｎｈ）のいずれかである。また、１３族元素の窒化物や酸化物は、典型的には、窒化ガリウム（ＧａＮ）とα−酸化ガリウム（α−Ｇａ２Ｏ３）である。
【００１７】
配向層は、略法線方向に結晶方位が概ね揃った構成を有している。このような構成とすることで、その上に、優れた品質、特に配向性に優れた半導体層を形成することが可能となる。すなわち、配向層上に半導体層を形成する際、半導体層の結晶方位は配向層の結晶方位に概ね倣ったものとなる。したがって、下地基板を配向層を備えた構成とすることで、半導体膜を配向膜とすることが可能となる。なお、配向層は多結晶やモザイク結晶（結晶方位が若干ずれた結晶の集合）であってもよく、単結晶であってもよい。配向層が多結晶の場合、ツイスト方向（すなわち基板表面に対して略垂直に方位付けられた基板法線を中心とした回転方向）も概ね揃った二軸配向層であることが好ましい。
【００１８】
配向層の結晶成長に用いられる側の表面（以下、単に「表面」又は「配向層表面」ということがある）は、サファイア（α−Ａｌ２Ｏ３）よりも大きいａ軸長及び／又はｃ軸長を有するコランダム型結晶構造を有する材料で構成されている。このように配向層の格子定数を制御することで、その上に形成されることになる半導体層中の結晶欠陥を著しく低減することが可能となる。すなわち、半導体層を構成する１３族元素の酸化物は、その格子定数がサファイア（α−Ａｌ２Ｏ３）より大きい。実際、下記表１に示すように、１３族元素の酸化物であるα−Ｇａ２Ｏ３は、その格子定数（ａ軸長及びｃ軸長）がα−Ａｌ２Ｏ３の格子定数より大きい。したがって、配向層の格子定数をα−Ａｌ２Ｏ３より大きくなるように制御することで、この配向層上に半導体層を形成したときに、半導体層と配向層の間の格子定数のミスマッチが抑制され、その結果、半導体層中の結晶欠陥が低減される。例えば、サファイアのｃ面に対してα−Ｇａ２Ｏ３が成膜される場合、α−Ｇａ２Ｏ３の面内方向の格子長（ａ軸長）がサファイアより大きく、約４．８％のミスマッチがある。このため、配向層のａ軸長をα−Ａｌ２Ｏ３より大きくなるように制御することで、α−Ｇａ２Ｏ３の層中の結晶欠陥が低減される。サファイアのｍ面に対してα−Ｇａ２Ｏ３が成膜される場合、α−Ｇａ２Ｏ３の面内方向の格子長（ｃ軸長及びａ軸長）がサファイアより大きく、ｃ軸長は約３．４％、ａ軸長は約４．８％のミスマッチがある。このため、配向層のｃ軸長及びａ軸長をα−Ａｌ２Ｏ３より大きくなるように制御することで、α−Ｇａ２Ｏ３の層中の結晶欠陥が低減される。また、１３族元素の窒化物であるＧａＮもサファイアと格子定数のミスマッチが大きい。サファイアのｃ面に対してＧａＮが成膜される場合、ＧａＮの面内方向の格子長（ａ軸長）が実質的にはサファイアより大きく、約１６．２％のミスマッチがある。このため、配向層のａ軸長をα−Ａｌ２Ｏ３より大きくなるように制御することで、ＧａＮ層中の結晶欠陥が低減される。これに対して、これらの半導体層をサファイア基板上に直接形成すると、格子定数のミスマッチに起因して半導体層中に応力が発生し、半導体層中に多量の結晶欠陥が発生する恐れがある。
【００１９】
【表１】
2020194803.tif 000003
【００２０】
配向層の全体がコランダム型結晶構造を有する材料で構成されるのが好ましい。こうすることで、配向層及び半導体層の結晶欠陥を低減することが可能となる。配向層はサファイア基板の表面に形成されることが望ましい。サファイア基板を構成するα−Ａｌ２Ｏ３はコランダム型結晶構造を有しており、配向層をコランダム型結晶構造を有する材料で構成することで、その結晶構造をサファイア基板と同一とすることができ、その結果、結晶構造のミスマッチに起因する結晶欠陥が配向層中に生じるのが抑制される。この点、配向層中の結晶欠陥が低減されると、その上に形成される半導体層中の結晶欠陥も低減されるため好ましい。これは、配向層中に多量に結晶欠陥が存在すると、その上に形成される半導体層にも結晶欠陥が引き継がれ、その結果、半導体層中にも結晶欠陥が生じるためである。
【００２１】
配向層を構成するコランダム型結晶構造を有する材料は、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体を含むことが好ましい。α−Ｇａ２Ｏ３、又はα−Ｇａ２Ｏ３系固溶体の半導体層を結晶成長させるための下地基板として特に好ましくは、α−Ｃｒ２Ｏ３を含む材料、又はα−Ｃｒ２Ｏ３と異種材料との固溶体を含む材料である。上記表１に示すように、これらの材料はα−Ａｌ２Ｏ３より大きい格子定数（ａ軸長及び／又はｃ軸長）を有すると共に、半導体層を構成する１３族元素の窒化物や酸化物であるＧａＮやα−Ｇａ２Ｏ３と比較的格子定数が近い又は一致するため、半導体層中の結晶欠陥を効果的に抑制することが可能になる。このような固溶体として置換型固溶体や侵入型固溶体のいずれであってもよいが、置換型固溶体が好ましい。ところで、配向層はコランダム型結晶構造を有する材料で構成されるものであるが、これ以外の微量成分の含有を排除するものではない。
【００２２】
上記のとおり、本発明の下地基板は、α−Ｇａ２Ｏ３、又はα−Ｇａ２Ｏ３系固溶体の結晶成長に用いられるのが特に好ましい。この場合、成膜に用いられる側の表面が少なくともα−Ｃｒ２Ｏ３を含む材料、又はα−Ｃｒ２Ｏ３と異種材料との固溶体を含む材料で構成され、かつ、当該表面のコランダム型結晶構造の（１０４）面のＸＲＣ半値幅を５００ａｒｃｓｅｃ．以下とした配向層を備えた下地基板を用いると、α−Ｇａ２Ｏ３、又はα−Ｇａ２Ｏ３系固溶体で構成される優れた半導体層を形成することができる。
【００２３】
本発明の下地基板の配向層の結晶成長に用いられる側の表面におけるコランダム型結晶構造の（１０４）面のＸＲＣ半値幅は５００ａｒｃｓｅｃ．以下であり、好ましくは１５０ａｒｃｓｅｃ．以下、より好ましくは１００ａｒｃｓｅｃ．以下、さらに好ましくは５０ａｒｃｓｅｃ．以下、特に好ましくは４０ａｒｃｓｅｃ．以下である。
【００２４】
結晶欠陥やモザイク性を評価する手法として、コランダム型結晶構造の（００６）面や（１０４）面のＸＲＣ測定を実施し、その半値幅で評価する方法が知られている。ＸＲＣ測定では、真空チャック等で試料の反りを矯正して測定するのが一般的であるが、反り量が大きい場合は矯正困難な場合が多い。このため、ＸＲＣ半値幅は結晶欠陥やモザイク性に加え、反り量も反映するといえる。特にコランダム型結晶構造の（１０４）面のＸＲＣ半値幅は、貫通刃状転位や貫通らせん転位等の各種欠陥、チルト（成長方位の結晶軸の傾き）やツイスト（表面面内の結晶軸の回転）が異なる領域（ドメイン）のモザイク性、及び反りの状態を全て反映するため、配向層の品質を評価する手法として好適である。したがって、上記範囲内のＸＲＣ半値幅であると、配向層は結晶欠陥が少なく、モザイク性が小さく（ドメインが少なく）、反りも小さいことになり、その結果、このような配向層上にα−Ｇａ２Ｏ３系半導体膜を形成する場合、半導体膜の内部に結晶欠陥やモザイク性が伝搬せず、反りも小さい高品位な半導体膜が得られる。このように、配向層におけるコランダム型結晶構造の（１０４）面のＸＲＣ半値幅は小さいほど好ましく、測定に使用したＸ線源固有の半値幅と同等の値でも問題はないが、実際には３０ａｒｃｓｅｃ．以上が好ましい。
【００２５】
配向層の結晶成長に用いられる側の表面におけるコランダム型結晶構造の（１０４）面のＸＲＣプロファイルの測定は、一般的なＸＲＤ装置を用いて行うことができる。例えば、ＸＲＤ装置としてＢｒｕｋｅｒ−ＡＸＳ製Ｄ８−ＤＩＳＣＯＶＥＲを用いる場合、２θ、ω、χ、及びφを調整してコランダム型結晶構造の（１０４）面のピークが出るように軸立てを行った後、管電圧４０ｋＶ、管電流４０ｍＡ、アンチスキャッタリングスリット３ｍｍで、ω＝１５．５〜１９．５°の範囲、ωステップ幅０．００５°、及び計数時間０．５秒の条件で測定を行えばよい。この測定は、Ｇｅ（０２２）非対称反射モノクロメーターでＣｕＫα線を平行単色光化した上で行うのが好ましい。そして、コランダム型結晶構造の（１０４）面のＸＲＣプロファイルにおける半値幅は、ＸＲＤ解析ソフトウェア（Ｂｒｕｋｅｒ−ＡＸＳ製、「ＬＥＰＴＯＳ」Ｖｅｒ４．０３）を使用し、プロファイルのスムージングを行った後にピークサーチを行うことにより決定することができる。
【００２６】
また、配向層の結晶成長に用いられる側の表面におけるコランダム型結晶構造の（００６）面のＸＲＣ半値幅も小さい方が望ましく、好ましくは１００ａｒｃｓｅｃ．以下、より好ましくは５０ａｒｃｓｅｃ．以下、さらに好ましくは４０ａｒｃｓｅｃ．以下である。（００６）面のＸＲＣ半値幅は、測定に使用したＸ線源固有の半値幅と同等の値でも問題はないが、実際には３０ａｒｃｓｅｃ．以上が好ましい。コランダム型結晶構造の（００６）面のＸＲＣ半値幅は、貫通らせん転位、チルト及び反り、並びにドメインの情報を反映する。このため、上記範囲内のＸＲＣ半値幅であると、結晶欠陥が少なく、モザイク性が小さく（ドメインが少なく）、反りも小さいことになり、その結果、このような配向層上に半導体膜を形成する場合、半導体膜の内部に結晶欠陥やドメインが伝搬せず、より高品位な半導体膜が得られる。
【００２７】
配向層の結晶成長に用いられる側の表面に対する、コランダム型結晶構造の（００６）面のＸＲＣプロファイルの測定も、一般的なＸＲＤ装置を用いて行うことができる。例えば、ＸＲＤ装置としてＢｒｕｋｅｒ−ＡＸＳ製Ｄ８−ＤＩＳＣＯＶＥＲを用いる場合の測定条件は、２θ、ω、χ、及びφを調整してコランダム型結晶構造の（００６）面のピークが出るように軸立てを行った後、ω＝１８．０〜２２．０°とすること以外は（１０４）面に関して前述した条件と同様であることができる。
【００２８】
本発明の下地基板は、配向層の結晶成長に用いられる側の表面の結晶欠陥密度が１．０×１０６／ｃｍ２以下であることが好ましく、より好ましくは１．０×１０５／ｃｍ２以下、さらに好ましくは４．０×１０３／ｃｍ２以下、特に好ましくは１．０×１０３／ｃｍ２以下である。このように結晶欠陥密度が著しく低い成膜面の場合、その上に形成するα−Ｇａ２Ｏ３系半導体膜中に結晶欠陥が伝搬せず、絶縁破壊電界特性に優れた高品位な半導体膜を得ることができる。結晶欠陥密度の下限は特に限定がなく低い方が好ましい。なお、本明細書において、結晶欠陥とは、貫通刃状転位、貫通らせん転位、貫通混合転位、及び基底面転位を指し、結晶欠陥密度は、各転位密度の合計のことである。なお、基底面転位は、半導体膜にオフ角がある場合に問題となるものであり、オフ角がない場合は半導体膜の表面まで露出しないため、問題とならない。例えば、貫通刃状転位を３×１０４／ｃｍ２、貫通らせん転位を６×１０４／ｃｍ２、貫通混合転位を４×１０４／ｃｍ２含むとすれば、結晶欠陥密度は１．３×１０５／ｃｍ２となる。
【００２９】
配向層の結晶成長に用いられる側の表面の結晶欠陥密度は、平面ＴＥＭ観察（プランビュー）により評価することができる。平面ＴＥＭ観察を実施する場合、一般的な透過型電子顕微鏡を用いて行うことができる。例えば、透過型電子顕微鏡として日立製Ｈ−９０００１ＵＨＲ−Ｉを用いる場合、加速電圧３００ｋＶでＴＥＭ観察を行えばよい。ＴＥＭ観察に用いる試験片は、配向層の結晶成長に用いられる側の表面が含まれるようにサンプルを切り出し、測定視野４．１μｍ×３．１μｍの領域が８箇所以上観察可能で、測定視野周辺の厚さが１５０ｎｍとなるようにイオンミリングによって加工すればよい。こうして得られた試験片表面の平面ＴＥＭ像から結晶欠陥密度を評価することができる。
【００３０】
コランダム型結晶構造のｃ面は３回対称であるが、ｃ軸を回転軸として６０°回転した回転ドメインが発生し易い。下地基板表面のコランダム型結晶にそのような回転ドメインが存在する場合、その上に形成する半導体膜にも回転ドメインが引き継がれ、半導体膜の品質を低下させる場合がある。本発明の下地基板は、配向層の結晶成長に用いられる側の表面のコランダム型結晶構造の（１０４）面に対してＸ線回折（ＸＲＤ）φスキャン測定を行った場合に、主ピークのピーク強度に対する、回転ドメインに起因する副ピークのピーク強度の割合が５．００％以下であることが好ましく、より好ましくは１．００％以下、さらに好ましくは０．５０％以下である。回転ドメインは少なければ少ない方が良いため、回転ドメインに起因する副ピークのピーク強度の割合の下限値は特に限定されず、理想的には０％である。下地基板表面の配向層の結晶状態をこのように制御することで、配向層上に半導体膜を形成する場合、半導体膜に回転ドメインが発生しにくく、より高品位な半導体膜が得られる。
【００３１】
配向層の結晶成長に用いられる側の表面におけるコランダム型結晶構造を有する材料のａ軸長は４．７５４Åより大きく５．１５７Å以下であり、より好ましくは４．８５０〜５．０００Åである。さらに好ましくは４．９００〜５．０００Åである。また、配向層の結晶成長に用いられる側の表面におけるコランダム型結晶構造を有する材料のｃ軸長は１２．９９０Åより大きく１３．９９８Å以下であり、より好ましくは１３．０００〜１３．８００Åである。さらに好ましくは１３．４００〜１３．６００Åである。配向層表面のａ軸長及び／又はｃ軸長をこのような範囲内に制御することで、半導体層を構成する１３族元素の窒化物又は酸化物、特にα−Ｇａ２Ｏ３の格子定数（ａ軸長及び／又はｃ軸長）と近接させることが可能になる。
【００３２】
配向層の厚さは、好ましくは１０μｍ以上、より好ましくは４０μｍ以上である。厚さの上限は特に限定されるものではないが、典型的には１０００μｍ以下である。配向層単独の自立基板として使用する場合は、ハンドリング性の観点から配向層の厚さはさらに厚くてもよく、例えば厚さ１ｍｍ以上でもよいが、コスト的な観点では例えば厚さ２ｍｍ以下である。このように、配向層を厚くすることによっても、配向層表面の結晶欠陥を低減することが可能になる。サファイア基板上に配向層を形成する場合、サファイア基板と配向層は格子定数が若干異なり、その結果、これらの界面、すなわち配向層下部で結晶欠陥が生じやすい。しかし、配向層を厚くすることで、配向層表面においては、このような配向層下部で生じた結晶欠陥の影響を低減することができる。この理由は定かではないが、配向層下部で生じた結晶欠陥が厚い配向層の表面まで到達せず、消失するためと考えている。その上、配向層を厚くすることで、配向層上に半導体層を形成した後に、半導体層を剥離し、下地基板を再利用することが可能になるという効果も期待される。
【００３３】
サファイア基板に配向層を形成する場合、配向層内に、厚さ方向に組成が変化する傾斜組成領域が存在するのが好ましい。例えば、傾斜組成領域は、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される１種以上の材料とα−Ａｌ２Ｏ３との固溶体で構成され、かつ、α−Ａｌ２Ｏ３の固溶量がサファイア基板側から配向層表面側に向かって減少する傾斜組成となる領域（傾斜組成領域）を備えたものとすることが好ましい。傾斜組成領域はα−Ａｌ２Ｏ３及びα−Ｃｒ２Ｏ３を含む固溶体で構成するのが好ましく、特に、α−Ａｌ２Ｏ３、α−Ｃｒ２Ｏ３及びα−Ｔｉ２Ｏ３を含む固溶体、又はα−Ａｌ２Ｏ３、α−Ｃｒ２Ｏ３、α−Ｔｉ２Ｏ３及びα−Ｆｅ２Ｏ３を含む固溶体で構成することが好ましい。すなわち、配向層はサファイア基板の表面に形成されることが望ましいが、サファイア基板と配向層間の格子定数（ａ軸長及び／又はｃ軸長）差による応力が緩和され、結晶欠陥の発生を抑制する効果がある。言い換えると、配向層の表面と裏面でａ軸長及び／又はｃ軸長が異なることが好ましく、配向層の裏面より表面の方が大きなａ軸長及び／又はｃ軸長となることが好ましい。具体的には、配向層のａ軸長及び／又はｃ軸長の、配向層の結晶成長に用いられる側の表面での値が、配向層の裏面での値より４．０％以上大きいことが好ましい（この値の上限は特に限定されないが典型的には１５．４％以下である）。このような構造とすることで、配向層は単結晶又はモザイク結晶若しくは二軸配向層であるにもかかわらず、格子定数が厚さ方向で変化する。このため、格子定数が異なる基板上に、応力が緩和された状態で、単結晶又はモザイク結晶若しくは二軸配向層を形成することができる。このような傾斜組成領域は、後述する下地基板の製造において、サファイア基板と配向前駆体層を１０００℃以上の温度で熱処理することで形成することができる。すなわち、このような高温で熱処理すると、サファイア基板と配向前駆体層の界面で反応が生じて、サファイア基板中のＡｌ成分が配向前駆体層中に拡散したり、配向前駆体層中の成分がサファイア基板中に拡散したりする。その結果、α−Ａｌ２Ｏ３の固溶量が厚さ方向で変化する傾斜組成領域が形成される。傾斜組成領域は厚い方が格子定数差による応力が緩和されやすいため、厚い方が好ましい。したがって、傾斜組成領域の厚さは、好ましくは５μｍ以上、より好ましくは２０μｍ以上である。厚さの上限は、特に限定されるものではないが、典型的には１００μｍ以下である。また、１０００℃以上の熱処理を行うことで、配向層表面に到達する結晶欠陥を効果的に低減することができる。この理由は定かではないが、高温での熱処理によって結晶欠陥同士の対消滅が促進されるためと考えている。
【００３４】
本発明のより好ましい態様によれば、配向層が、表面近くに位置する、厚さ方向に組成が安定している組成安定領域と、表面から遠くに位置する、厚さ方向に組成が変化する傾斜組成領域とを有する。組成安定領域とは、各金属元素の含有比率の変化が１．０ａｔ％未満となる領域であり、傾斜組成領域とは各金属元素の含有比率の変化が１．０ａｔ％以上となる領域を指す。例えば、組成安定領域と傾斜組成領域は以下のようにして決定することができる。まず、配向層の断面試料を準備し、配向層表面付近の任意の１０箇所においてエネルギー分散型Ｘ線分析（ＥＤＳ）を実施し、検出された金属元素の含有比率（ａｔ％）の平均値を算出する。次に、表面から厚さ方向に２μｍ離れた任意の１０箇所においてＥＤＳ分析を実施し、厚さ２μｍ地点での含有比率（ａｔ％）の平均値を算出する。この時、表面と厚さ２μｍ地点での含有比率の平均値を比較し、検出された全ての金属元素のうち少なくとも１種の含有比率の差異が１．０ａｔ％未満か１．０ａｔ％以上かで、表面から厚さ２μｍまでの領域に対し、組成安定領域と傾斜組成領域のいずれかに帰属できる。同様にして厚さ方向２μｍ毎に金属元素の含有比率の平均値を算出し、ある厚さ地点とそこから厚さ方向に２μｍ離れた地点間の金属元素の含有比率の平均値を比較することで、地点間の領域の帰属を決定することができる。例えば、表面から厚さ２４μｍの地点と厚さ２６μｍの地点の間の領域は、それぞれの地点での金属元素含有比率の平均値を算出して、比較することで帰属を決定できる。そして、例えば配向層にＡｌを含有する場合、傾斜組成領域においてＡｌ濃度が組成安定領域に向かって厚さ方向に低下するのがより好ましい。この態様においては、コランダム型結晶構造を有する材料が、α−Ｃｒ２Ｏ３、α−Ｆｅ２Ｏ３及びα−Ｔｉ２Ｏ３からなる群から選ばれる１種以上の材料若しくはそれらの固溶体、又はα−Ａｌ２Ｏ３と、α−Ｃｒ２Ｏ３、α−Ｆｅ２Ｏ３及びα−Ｔｉ２Ｏ３からなる群から選ばれる１種以上の材料とを含む固溶体であるのが好ましい。特に好ましくは、傾斜組成領域はα−Ｃｒ２Ｏ３とα−Ａｌ２Ｏ３とを含む固溶体で構成される。また、組成安定領域はα−Ａｌ２Ｏ３より大きい格子定数（ａ軸長及び／又はｃ軸長）を有する材料であればよく、複数のコランダム型材料間の固溶体であってもよいし、コランダム型材料単相であってもよい。すなわち、組成安定領域を構成する材料は、好ましくは、（ｉ）α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される１種の材料、又は（ｉｉ）α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される１種以上の材料を含む固溶体、又は（ｉｉｉ）α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される１種以上の材料とα−Ａｌ２Ｏ３との固溶体である。格子定数を制御する観点では、上記材料のうち、α−Ａｌ２Ｏ３を含まない単相、又はそれらの固溶体で構成する方が好ましい。
【００３５】
配向層を構成する材料の配向方位は、下地基板の表面に対して配向性を有する限り特に限定はなく、例えばｃ軸配向又はａ軸配向又はｍ軸配向である。こうすることで、下地基板上に半導体層を形成したときに、この半導体膜をｃ軸配向膜、ａ軸配向又はｍ軸配向とすることができる。
【００３６】
配向層はヘテロエピタキシャル成長層であるのが好ましい。例えば、配向層をサファイア基板上に成長させる場合、サファイア基板と配向層はいずれもコランダム型結晶構造を有するため、これらの格子定数が近接する場合には、熱処理中に配向層の結晶面がサファイア基板の結晶方位に倣って配列するエピタキシャル成長が起こる場合がある。このように配向層をエピタキシャル成長させることにより、サファイア基板の単結晶特有の高い結晶性と結晶配向を配向層に引き継ぐことが可能となる。
【００３７】
配向層の表面における算術平均粗さＲａは、好ましくは１ｎｍ以下、より好ましくは０．５ｎｍ以下、さらに好ましくは０．２ｎｍ以下である。このように、配向層の表面を平滑にすることで、その上に設けられる半導体層の結晶性がより向上すると考えられる。
【００３８】
下地基板は、その片面が、好ましくは２０ｃｍ２以上、より好ましくは７０ｃｍ２以上、さらに好ましくは１７０ｃｍ２以上の面積を有する。このように下地基板を大面積化することにより、その上に形成する半導体層の大面積化が可能となる。したがって、一枚の半導体層から半導体素子を多数個取りすることが可能となり、製造コストの更なる低減が期待される。大きさの上限は特に限定されるものではないが、典型的には、片面７００ｃｍ２以下である。
【００３９】
本発明の下地基板は、配向層の表面と反対側（すなわち裏面側）に支持基板をさらに備えているのが好ましい。すなわち、本発明の下地基板は、支持基板と、支持基板上に設けられた配向層とを備えた下地基板であることができる。そして、支持基板はサファイア基板、Ｃｒ２Ｏ３等のコランダム単結晶であるのが好ましく、サファイア基板が特に好ましい。支持基板をコランダム単結晶とすることで、配向層がヘテロエピタキシャル成長するための種結晶を兼ねることが可能となる。また、このようにコランダム単結晶を備えた構成とすることで、品質の優れた半導体層を得ることが可能となる。すなわち、コランダム単結晶は優れた機械的特性、熱的特性、化学的安定等の特徴を有している。特に、サファイアは、その熱伝導率が常温で４２Ｗ／ｍ・Ｋと高く、熱伝導性に優れている。したがって、サファイア基板を備えた下地基板とすることで、基板全体の熱伝導性を優れたものとすることが可能になる。その結果、下地基板上に半導体層を成膜する際、基板面内での温度分布が不均一になることが抑制され、均一な膜厚を有する半導体層を得ることが可能になると期待される。また、サファイア基板は大面積なものの入手が容易であり、全体のコストを下げることができると共に、大面積の半導体層を得ることができるという効果もある。
【００４０】
支持基板として用いるサファイア基板は、いずれの方位面を有するものであってもよい。すなわち、ａ面、ｃ面、ｒ面、ｍ面を有するものであってもよく、これらの面に対して所定のオフ角を有するものであってもよい。また、電気特性を調整するために、ドーパントを加えたサファイアであってもよい。このようなドーパントとしては公知のものが使用可能である。
【００４１】
本発明による下地基板の配向層を用いて、１３族元素の窒化物又は酸化物で構成される半導体層を形成することが可能である。半導体層の形成手法は公知の手法が可能であるが、各種ＣＶＤ法、ＨＶＰＥ法、昇華法、ＭＢＥ法、ＰＬＤ法及びスパッタリング法等の気相成膜法、水熱法、Ｎａフラックス法等の液相成膜法のいずれかが好ましい。ＣＶＤ法の例としては、熱ＣＶＤ法、プラズマＣＶＤ法、ミストＣＶＤ法、ＭＯ（有機金属）ＣＶＤ法等が挙げられる。これらの中で、１３族元素の酸化物で構成される半導体層を形成するには、ミストＣＶＤ法、水熱法、又はＨＶＰＥ法が特に好ましい。
【００４２】
本発明の下地基板は、配向層単独の自立基板の形態であってもよいし、サファイア基板等の支持基板を伴った下地基板の形態であってもよい。したがって、必要に応じて、配向層は最終的にサファイア基板等の支持基板から分離されてもよい。支持基板の分離は、公知の手法により行えばよく、特に限定されない。例えば、機械的衝撃を加えて配向層を分離する手法、熱を加えて熱応力を利用して配向層を分離する手法、超音波等の振動を加えて配向層を分離する手法、不要部分をエッチングして配向層を分離する手法、レーザーリフトオフにより配向層を分離する手法、切削や研磨等の機械的加工により配向層を分離する手法等が挙げられる。また、サファイア基板上に配向層をヘテロエピタキシャル成長させる形態の場合、サファイア基板を分離後、配向層を別の支持基板に設置してもよい。別の支持基板の材質は特に限定はないが、材料物性の観点から好適なものを選択すればよい。例えば熱伝導率の観点では、Ｃｕ等の金属基板や基板、ＳｉＣ、ＡｌＮ等のセラミックス基板等が挙げられる。
【００４３】
製造方法
本発明の下地基板は、（ａ）サファイア基板を準備し、（ｂ）所定の配向前駆体層を作製し、（ｃ）サファイア基板上で配向前駆体層を熱処理してその少なくともサファイア基板近くの部分を配向層に変換し、所望により（ｄ）研削や研磨等の加工を施して配向層の表面を露出させることにより好ましく製造することができる。この配向前駆体層は熱処理により配向層となるものであり、ａ軸長及び／又はｃ軸長がサファイアより大きいコランダム型結晶構造を有する材料、あるいは後述する熱処理によってａ軸長及び／又はｃ軸長がサファイアより大きいコランダム型結晶構造となる材料を含む。また、配向前駆体層はコランダム型結晶構造を有する材料の他に、微量成分を含んでいてもよい。このような製造方法によれば、サファイア基板を種結晶として配向層の成長を促すことができる。すなわち、サファイア基板の単結晶特有の高い結晶性と結晶配向方位が配向層に引き継がれる。
【００４４】
（ａ）サファイア基板の準備
下地基板を作製するには、まず、サファイア基板を準備する。用いるサファイア基板は、いずれの方位面を有するものであってもよい。すなわち、ａ面、ｃ面、ｒ面、ｍ面を有するものであってもよく、これらの面に対して所定のオフ角を有するものであってもよい。例えばｃ面サファイアを用いた場合、表面に対してｃ軸配向しているため、その上に、容易にｃ軸配向させた配向層をヘテロエピタキシャル成長させることが可能となる。また、電気特性を調整するために、ドーパントを加えたサファイア基板を用いることも可能である。このようなドーパントとしては公知のものが使用可能である。
【００４５】
（ｂ）配向前駆体層の作製
ａ軸長及び／又はｃ軸長がサファイアより大きいコランダム型結晶構造を有する材料、又は熱処理によってａ軸長及び／又はｃ軸長がサファイアより大きいコランダム型結晶構造となる材料を含む配向前駆体層を作製する。配向前駆体層を形成する方法は特に限定されず、公知の手法が採用可能である。配向前駆体層を形成する方法の例としては、ＡＤ（エアロゾルデポジション）法、ゾルゲル法、水熱法、スパッタリング法、蒸着法、各種ＣＶＤ（化学気相成長）法、ＨＶＰＥ法、ＰＬＤ法、ＣＶＴ（化学気相輸送）法、昇華法等が挙げられる。ＣＶＤ法の例としては、熱ＣＶＤ法、プラズマＣＶＤ法、ミストＣＶＤ法、ＭＯ（有機金属）ＣＶＤ法等が挙げられる。あるいは、配向前駆体の成形体を予め作製し、この成形体をサファイア基板上に載置する手法であってもよい。このような成形体は、配向前駆体の材料を、テープ成形又はプレス成形等の手法で成形することで作製可能である。また、配向前駆体層として予め各種ＣＶＤ法や焼結等で作製した多結晶体を使用し、サファイア基板上に載置する方法も用いることができる。
【００４６】
しかしながら、エアロゾルデポジション（ＡＤ）法、各種ＣＶＤ法、又はスパッタリング法が好ましい。これらの方法を用いることで緻密な配向前駆体層を比較的短時間で形成することが可能となり、サファイア基板を種結晶としたヘテロエピタキシャル成長を生じさせることが容易になる。特に、ＡＤ法は高真空のプロセスを必要とせず、成膜速度も相対的に速いため、製造コストの面でも好ましい。スパッタリング法を用いる場合は、配向前駆体層と同材料のターゲットを用いて成膜することも可能であるが、金属ターゲットを使用し、酸素雰囲気下で成膜する反応性スパッタ法も用いることができる。予め作製した成形体をサファイア上に載置する手法も簡易な手法として好ましいが、配向前駆体層が緻密ではないため、後述する熱処理工程において緻密化するプロセスを必要とする。配向前駆体層として予め作製した多結晶体を用いる手法では、多結晶体を作製する工程と、サファイア基板上で熱処理する工程の二つが必要となる。また、多結晶体とサファイア基板の密着性を高めるため、多結晶体の表面を十分に平滑にしておく等の工夫も必要である。いずれの手法も公知の条件を用いることができるが、ＡＤ法を用いて配向前駆体層を直接形成する手法と、予め作製した成形体をサファイア基板上に載置する手法について、以下に説明する。
【００４７】
ＡＤ法は、微粒子や微粒子原料をガスと混合してエアロゾル化し、このエアロゾルをノズルから高速噴射して基板に衝突させ、被膜を形成する技術であり、常温で緻密化された被膜を形成できるという特徴を有している。このようなＡＤ法で用いられる成膜装置（エアロゾルデポジション（ＡＤ）装置）の一例を図１に示す。図１に示される成膜装置２０は、大気圧より低い気圧の雰囲気下で原料粉末を基板上に噴射するＡＤ法に用いられる装置として構成されている。この成膜装置２０は、原料成分を含む原料粉末のエアロゾルを生成するエアロゾル生成部２２と、原料粉末をサファイア基板２１に噴射して原料成分を含む膜を形成する成膜部３０とを備えている。エアロゾル生成部２２は、原料粉末を収容し図示しないガスボンベからのキャリアガスの供給を受けてエアロゾルを生成するエアロゾル生成室２３と、生成したエアロゾルを成膜部３０へ供給する原料供給管２４と、エアロゾル生成室２３及びその中のエアロゾルに１０〜１００Ｈｚの振動数で振動が付与する加振器２５とを備えている。成膜部３０は、サファイア基板２１にエアロゾルを噴射する成膜チャンバ３２と、成膜チャンバ３２の内部に配設されサファイア基板２１を固定する基板ホルダ３４と、基板ホルダ３４をＸ軸−Ｙ軸方向に移動するＸ−Ｙステージ３３とを備えている。また、成膜部３０は、先端にスリット３７が形成されエアロゾルをサファイア基板２１へ噴射する噴射ノズル３６と、成膜チャンバ３２を減圧する真空ポンプ３８とを備えている。
【００４８】
ＡＤ法は、成膜条件によって膜厚や膜質等を制御できることが知られている。例えば、ＡＤ膜の形態は、原料粉末の基板への衝突速度、原料粉末の粒径、エアロゾル中の原料粉末の凝集状態、単位時間当たりの噴射量等に影響を受けやすい。原料粉末の基板への衝突速度は、成膜チャンバ３２と噴射ノズル３６内の差圧や、噴射ノズルの開口面積等に影響を受ける。適切な条件を用いない場合、被膜が圧粉体となったり気孔を生じたりする場合があるので、これらのファクターを適切に制御することが必要である。
【００４９】
配向前駆体層を予め作製した成形体を用いる場合、配向前駆体の原料粉末を成形して成形体を作製することができる。例えば、プレス成形を用いる場合、配向前駆体層はプレス成形体である。プレス成形体は、配向前駆体の原料粉末を公知の手法に基づきプレス成形することで作製可能であり、例えば、原料粉末を金型に入れ、好ましくは１００〜４００ｋｇｆ／ｃｍ２、より好ましくは１５０〜３００ｋｇｆ／ｃｍ２の圧力でプレスすることにより作製すればよい。また、成形方法は特に限定されず、プレス成形の他、テープ成形、鋳込み成形、押出し成形、ドクターブレード法、及びこれらの任意の組合せを用いることができる。例えば、テープ成形を用いる場合、原料粉末にバインダー、可塑剤、分散剤、分散媒等の添加物を適宜加えてスラリー化し、このスラリーをスリット状の細い吐出口を通過させることにより、シート状に吐出及び成形するのが好ましい。シート状に成形した成形体の厚さに限定はないが、ハンドリングの観点では５〜５００μｍであるのが好ましい。また、厚い配向前駆体層が必要な場合はこのシート成形体を多数枚積み重ねて、所望の厚さとして使用すればよい。
【００５０】
これらの成形体はその後のサファイア基板上での熱処理によりサファイア基板近くの部分が配向層となるものである。上述したように、このような手法では後述する熱処理工程において成形体を焼結させ、緻密化する必要がある。このため、成形体はコランダム型結晶構造を有する又はもたらす材料の他に、焼結助剤等の微量成分を含んでいてもよい。
【００５１】
（ｃ）サファイア基板上配向前駆体層の熱処理
配向前駆体層が形成されたサファイア基板を１０００℃以上の温度で熱処理する。この熱処理により、配向前駆体層の少なくともサファイア基板近くの部分を緻密な配向層に変換することが可能となる。また、この熱処理により、配向層をヘテロエピタキシャル成長させることが可能となる。すなわち、配向層をコランダム型結晶構造を有する材料で構成することで、熱処理時にコランダム型結晶構造を有する材料がサファイア基板を種結晶として結晶成長するヘテロエピタキシャル成長が生じる。その際、結晶の再配列が起こり、サファイア基板の結晶面に倣って結晶が配列する。この結果、サファイア基板と配向層の結晶軸を揃えることができる。例えば、ｃ面サファイア基板を用いると、サファイア基板と配向層が下地基板の表面に対していずれもｃ軸配向した態様とすることが可能となる。その上、この熱処理により、配向層の一部に傾斜組成領域を形成することが可能となる。すなわち、熱処理の際に、サファイア基板と配向前駆体層の界面で反応が生じ、サファイア基板中のＡｌ成分が配向前駆体層中に拡散する及び／又は配向前駆体層中の成分がサファイア基板中に拡散して、α−Ａｌ２Ｏ３を含む固溶体で構成される傾斜組成領域が形成される。
【００５２】
なお、各種ＣＶＤ法、スパッタリング法、ＨＶＰＥ法、ＰＬＤ法、ＣＶＴ法、昇華法等の方法では、１０００℃以上の熱処理を経ることなくサファイア基板上にヘテロエピタキシャル成長を生じる場合があることが知られている。しかし、配向前駆体層はその作製時には配向していない状態、すなわち非晶質や無配向の多結晶であり、本熱処理工程時にサファイアを種結晶として結晶の再配列を生じさせることが好ましい。こうすることで、配向層表面に到達する結晶欠陥を効果的に低減することができる。この理由は定かではないが、配向層下部で生じた結晶欠陥が対消滅しやすいためではないかと考えている。
【００５３】
熱処理は、コランダム型結晶構造が得られ、サファイア基板を種としたヘテロエピタキシャル成長が生じるかぎり特に限定されず、管状炉やホットプレート等、公知の熱処理炉で実施することができる。また、これらの常圧（プレスレス）での熱処理だけでなく、ホットプレスやＨＩＰ等の加圧熱処理や、常圧熱処理と加圧熱処理の組み合わせも用いることができる。熱処理条件は、配向層に用いる材料によって適宜選択することができる。例えば、熱処理の雰囲気は、大気、真空、窒素及び不活性ガス雰囲気から選択することができる。好ましい熱処理温度も配向層に用いる材料によって変わるが、例えば１０００〜２０００℃が好ましく、１２００〜２０００℃がさらに好ましい。熱処理温度や保持時間はヘテロエピタキシャル成長で生じる配向層の厚さやサファイア基板との拡散で形成される傾斜組成領域の厚さと関係しており、材料の種類、狙いとする配向層、傾斜組成領域の厚さ等によって適宜調整することができる。ただし、予め作製した成形体を配向前駆体層として用いる場合、熱処理中に焼結して緻密化させる必要があり、高温での常圧焼成、ホットプレス、ＨＩＰ、又はそれらの組み合わせが好適である。例えば、ホットプレスを用いる場合、面圧は５０ｋｇｆ／ｃｍ２以上が好ましく、より好ましくは１００ｋｇｆ／ｃｍ２以上、特に好ましくは２００ｋｇｆ／ｃｍ２以上であり、上限は特に限定されない。また、焼成温度も、焼結及び緻密化並びにヘテロエピタキシャル成長が生じる限り、特に限定されないが、１０００℃以上が好ましく、１２００℃以上がさらに好ましく、１４００℃以上がさらに好ましく、１６００℃以上が特に好ましい。焼成雰囲気も大気、真空、窒素及び不活性ガス雰囲気から選択することができる。モールド等の焼成冶具は黒鉛製やアルミナ製のもの等が利用できる。
【００５４】
（ｄ）配向層表面の露出
熱処理によりサファイア基板近くに形成される配向層の上には、配向前駆体層又は配向性に劣る若しくは無配向の表面層が存在又は残留しうる。この場合、配向前駆体層に由来する側の面に研削や研磨等の加工を施して配向層の表面を露出させるのが好ましい。こうすることで配向層の表面に優れた配向性を有する材料が露出することになるため、その上に効果的に半導体層をエピタキシャル成長させることができる。配向前駆体層や表面層を除去する手法は特に限定されるものではないが、例えば、研削及び研磨する手法やイオンビームミリングする手法を挙げることができる。配向層の表面の研磨は、砥粒を用いたラップ加工や化学機械研磨（ＣＭＰ）により行われるのが好ましい。
【００５５】
半導体層
本発明の下地基板を用いて、１３族元素の窒化物又は酸化物からなる半導体層を形成することが可能である。半導体層の形成手法は公知の手法が可能であるが、各種ＣＶＤ法、ＨＶＰＥ法、昇華法、ＭＢＥ法、ＰＬＤ法及びスパッタリング法等の気相成膜法、水熱法、Ｎａフラックス法等の液相成膜法のいずれかが好ましく、ミストＣＶＤ法、水熱法、又はＨＶＰＥ法が特に好ましい。ミストＣＶＤ法について以下に説明する。
【００５６】
ミストＣＶＤ法は、原料溶液を霧化又は液滴化してミスト又は液滴を発生させ、キャリアガスを用いてミスト又は液滴を基板を備えた成膜室に搬送し、成膜室内でミスト又は液滴を熱分解及び化学反応させて基板上に膜を形成及び成長させる手法であり、真空プロセスを必要とせず、短時間で大量のサンプルを作製することができる。ここで、図２にミストＣＶＤ装置の一例を示す。図２に示されるミストＣＶＤ装置１は、基板９を載置するサセプタ１０と、希釈ガス源２ａと、キャリアガス源２ｂと、希釈ガス源２ａから送り出される希釈ガスの流量を調節するための流量調節弁３ａと、キャリアガス源２ｂから送り出されるキャリアガスの流量を調節するための流量調節弁３ｂと、原料溶液４ａが収容されるミスト発生源４と、水５ａが入れられる容器５と、容器５の底面に取り付けられた超音波振動子６と、成膜室となる石英管７と、石英管７の周辺部に設置されたヒーター８と、排気口１１を備えている。サセプタ１０は石英からなり、基板９を載置する面が水平面から傾斜している。
【００５７】
ミストＣＶＤ法に用いる原料溶液４ａとしては、１３族元素の窒化物又は酸化物からなる半導体層が得られる溶液であれば、限定されるものではないが、例えば、Ｇａ及び／又はＧａと固溶体を形成する金属の有機金属錯体やハロゲン化物を溶媒に溶解させたものが挙げられる。有機金属錯体の例としては、アセチルアセトナート錯体が挙げられる。また、半導体層にドーパントを加える場合には、原料溶液にドーパント成分の溶液を加えてもよい。さらに、原料溶液には塩酸等の添加剤を加えてもよい。溶媒としては水やアルコール等を使用することができる。
【００５８】
次に、得られた原料溶液４ａを霧化又は液滴化してミスト又は液滴４ｂを発生させる。霧化又は液滴化する方法の好ましい例としては、超音波振動子６を用いて原料溶液４ａを振動させる手法が挙げられる。その後、得られたミスト又は液滴４ｂを、キャリアガスを用いて成膜室に搬送する。キャリアガスは特に限定されるものではないが、酸素、オゾン、窒素等の不活性ガス、及び水素等の還元ガスの一種又は二種以上を用いることができる。
【００５９】
成膜室（石英管７）には基板９が備えられている。成膜室に搬送されたミスト又は液滴４ｂは、そこで熱分解及び化学反応されて、基板９上に膜を形成する。反応温度は原料溶液の種類に応じて異なるが、好ましくは３００〜８００℃、より好ましくは４００〜７００℃である。また、成膜室内の雰囲気は、所望の半導体膜が得られる限り特に限定されるものではなく、酸素ガス雰囲気、不活性ガス雰囲気、真空又は還元雰囲気であってよいが、大気雰囲気が好ましい。
【００６０】
このようにして下地基板を用いて作製した半導体層は、典型的には、表面の結晶欠陥密度が１．０×１０６／ｃｍ２以下と著しく低いものである。このように結晶欠陥密度が著しく低い半導体層は、絶縁破壊電界特性に優れ、パワー半導体の用途に適している。なお、半導体層の結晶欠陥密度は、一般的な透過型電子顕微鏡（ＴＥＭ）を用いた、平面ＴＥＭ観察（プランビュー）、又は断面ＴＥＭ観察にて評価することができる。例えば、透過型電子顕微鏡に日立製Ｈ−９０００１ＵＨＲ−Ｉを用いてプランビュー観察する場合、加速電圧３００ｋＶで行えばよい。試験片は膜表面が含まれるように切り出し、測定視野４．１μｍ×３．１μｍの領域が８箇所以上観察可能で、測定視野周辺の厚さが１５０ｎｍとなるようにイオンミリングによって加工すればよい。結晶欠陥密度は、好ましくは１．０×１０７／ｃｍ２以下、より好ましくは１．０×１０６／ｃｍ２以下、さらに好ましくは４．０×１０３／ｃｍ２以下であり、特に下限はない。
【００６１】
本発明者の知る限り、このように結晶欠陥密度が低い半導体層を得る技術は従来知られていない。例えば、非特許文献１には、サファイアとα−Ｇａ２Ｏ３層間にバッファ層として（Ａｌｘ、Ｇａ１−ｘ）２Ｏ３層（ｘ＝０．２〜０．９）を導入した基板を用いてα−Ｇａ２Ｏ３層を成膜することが開示されているが、得られたα−Ｇａ２Ｏ３層は、その刃状転位とらせん転位の密度が、それぞれ３×１０８／ｃｍ２及び６×１０８／ｃｍ２である。
【実施例】
【００６２】
本発明を以下の例によってさらに具体的に説明する。【００６３】
例１
（１）複合下地基板の作製
（１ａ）配向前駆体層の作製
原料粉体として市販のＣｒ２Ｏ３粉体、基板としてサファイア（直径５０．８ｍｍ（２インチ）、厚さ０．４３ｍｍ、ｃ面、オフ角０．３°）を用いて、図１に示されるエアロゾルデポジション（ＡＤ）装置２０により種基板（サファイア基板）上にＣｒ２Ｏ３で構成されるＡＤ膜（配向前駆体層）を形成した。エアロゾルデポジション（ＡＤ）装置２０の構成については前述したとおりである。【００６４】
ＡＤ成膜条件は以下のとおりとした。すなわち、キャリアガスはＡｒとし、長辺５ｍｍ×短辺０．３ｍｍのスリットが形成されたセラミックス製のノズルを用いた。ノズルのスキャン条件は、０．５ｍｍ／ｓのスキャン速度で、スリットの長辺に対して垂直且つ進む方向に５５ｍｍ移動、スリットの長辺方向に５ｍｍ移動、スリットの長辺に対して垂直且つ戻る方向に５５ｍｍ移動、スリットの長辺方向且つ初期位置とは反対方向に５ｍｍ移動、とのスキャンを繰り返し、スリットの長辺方向に初期位置から５５ｍｍ移動した時点で、それまでとは逆方向にスキャンを行い、初期位置まで戻るサイクルを１サイクルとし、これを５００サイクル繰り返した。室温での１サイクルの成膜において、搬送ガスの設定圧力を０．０７ＭＰａ、流量を８Ｌ／ｍｉｎ、チャンバ内圧力を１００Ｐａ以下に調整した。このようにして形成したＡＤ膜（配向前駆体層）は厚さ１２０μｍであった。【００６５】
（１ｂ）配向前駆体層の熱処理
ＡＤ膜を形成したサファイア基板をＡＤ装置から取り出し、窒素雰囲気中で１７００℃にて４時間アニールした。【００６６】
（１ｃ）研削及び研磨
得られた基板をセラミックスの定盤に固定し、ＡＤ膜に由来する側の面を配向層が露出するまで、＃２０００までの番手の砥石を用いて研削した後、ダイヤモンド砥粒を用いたラップ加工により、板面をさらに平滑化した。このとき、ダイヤモンド砥粒のサイズを３μｍから０．５μｍまで段階的に小さくしつつラップ加工を行うことで、板面の平坦性を高めた。その後、コロイダルシリカを用いた化学機械研磨（ＣＭＰ）により鏡面仕上げを施し、サファイア基板上に配向層を備えた複合下地基板を得た。加工後の配向層表面の算術平均粗さＲａは０．１ｎｍ、研削及び研磨量は７０μｍであり、研磨後の複合下地基板の厚さは０．４８ｍｍとなった。なお、ＡＤ膜を形成した側の面を「表面」と称することとする。【００６７】
（２）配向層の評価
（２ａ）断面ＥＤＸ
エネルギー分散型Ｘ線分析器（ＥＤＸ）を用いて基板主面に直交する断面の組成分析を行った。その結果、複合下地基板の表面から深さ２０μｍまでの範囲ではＣｒ及びＯのみが検出された。Ｃｒ及びＯの比率は深さ２０μｍの範囲ではほぼ変化がなく、厚さ２０μｍのＣｒ酸化物層（組成安定領域）が形成されていることが分かった。また、そのＣｒ酸化物層からさらに深さ６０μｍまでの範囲ではＣｒ、Ｏ及びＡｌが検出され、Ｃｒ酸化物層とサファイア基板の間に厚さ６０μｍのＣｒ−Ａｌ酸化物層（傾斜組成層）を形成していることが分かった。Ｃｒ−Ａｌ酸化物層内ではＣｒとＡｌの比率が異なり、サファイア基板側ではＡｌ濃度が高く、Ｃｒ酸化物層に近い側ではＡｌ濃度が低下している様子が認められた。これにより、組成安定領域の厚さが２０μｍ、傾斜組成層の厚さが６０μｍであり、配向層全体の厚さは８０μｍであることが分かった。複合下地基板の厚さは０．４８ｍｍであり、複合下地基板中のサファイア基板の厚さは０．４０ｍｍであることが示された。【００６８】
（２ｂ）表面ＥＢＳＤ
電子線後方散乱回折装置（ＥＢＳＤ）（オックスフォード・インストゥルメンツ社製Ｎｏｒｄｌｙｓ  Ｎａｎｏ）を取り付けたＳＥＭ（日立ハイテクノロジーズ社製、ＳＵ−５０００）にてＣｒ酸化物層で構成される配向層表面の逆極点図方位マッピングを５００μｍ×５００μｍの視野で行った。このＥＢＳＤ測定の諸条件は以下のとおりとした。【００６９】
＜ＥＢＳＤ測定条件＞
・加速電圧：１５ｋＶ
・スポット強度：７０
・ワーキングディスタンス：２２．５ｍｍ
・ステップサイズ：０．５μｍ
・試料傾斜角：７０°
・測定プログラム：Ａｚｔｅｃ（ｖｅｒｓｉｏｎ  ３．３）。【００７０】
得られた逆極点図方位マッピングから、Ｃｒ酸化物層は基板法線方向にｃ軸配向すると共に、面内方向にも配向した二軸配向のコランダム型結晶構造を有する層であることが分かった。これらより、基板表面はα−Ｃｒ２Ｏ３で構成される配向層が形成されていることが示された。以上の結果を踏まえて、複合下地基板の作製工程を模式的に示すと図３（ａ）〜（ｄ）に示されるとおりとなる。【００７１】
（２ｃ）ＸＲＤ
多機能高分解能Ｘ線回折装置（ブルカー・エイエックスエス株式会社製、Ｄ８  ＤＩＳＣＯＶＥＲ）を用いて基板表面のＸＲＤインプレーン測定を行った。具体的には基板表面の高さに合わせてＺ軸を調整した後、コランダム型結晶構造の（１１−２０）面に対してχ、φ、ω及び２θを調整して軸立てを行い、以下の条件にて２θ−ω測定を行った。【００７２】
＜ＸＲＤ測定条件＞
・管電圧：４０ｋＶ
・管電流：４０ｍＡ
・検出器：Ｔｒｉｐｐｌｅ  Ｇｅ（２２０）  Ａｎａｌｙｚｅｒ
・Ｇｅ（０２２）非対称反射モノクロメーターにて平行単色光化（半値幅２８秒）したＣｕＫα線
・ステップ幅：０．００１°
・スキャンスピード：１．０秒／ステップ【００７３】
その結果、配向層表面のａ軸長は４．９６１Åであることがわかった。【００７４】
（２ｄ）配向層裏面（サファイア基板側）の評価
上記（１）と同様にして複合下地基板を別途作製した。得られた複合下地基板の表面（配向層側）を別のサファイア基板に接着し、複合下地基板の裏面側に配置した厚さ０．４０ｍｍのサファイア基板を研削除去して配向層裏面を露出させた。次に、砥石を用いてサファイア基板除去後の面（配向層裏面）に対し、＃２０００まで研削して板面を平坦にした。次いで、ダイヤモンド砥粒を用いたラップ加工により、板面を平滑化した。このとき、ダイヤモンド砥粒のサイズを３μｍから０．５μｍまで段階的に小さくしつつラップ加工を行うことで、板面の平坦性を高めた。その後、コロイダルシリカを用いた化学機械研磨（ＣＭＰ）により鏡面仕上げを施し、配向層裏面評価用試料を作製した。以上のことから、配向層裏面評価用試料の作製工程を模式的に示すと図４（ａ）〜（ｃ）に示されるとおりとなる。【００７５】
上記（２ｂ）と同様にして、配向層裏面のＥＢＳＤ測定を行った。得られた逆極点図方位マッピングから、配向層裏面を構成するＣｒ−Ａｌ酸化物層は基板法線方向にｃ軸配向すると共に、面内方向にも配向した二軸配向のコランダム型結晶構造を有する層であることが分かった。配向層裏面は組成傾斜層に属することから、組成傾斜層はＣｒ２Ｏ３とＡｌ２Ｏ３の固溶体で構成されることが分かった。【００７６】
次に、上記（２ｃ）と同様にして、配向層裏面のＸＲＤインプレーン測定を行った。その結果、配向層裏面も二軸に配向した単相のコランダム材料に帰属され、ａ軸長は４．７５８Åであることが分かった。このことから、配向層表面のａ軸長が配向層裏面のａ軸長よりも長い（すなわち［｛（配向層表面のａ軸長）−（配向層裏面のａ軸長）｝／（配向層裏面のａ軸長）］×１００＝４．３％）ことが示された。【００７７】
（２ｅ）ＸＲＣ
ＸＲＤ装置（Ｂｒｕｋｅｒ−ＡＸＳ製、Ｄ８−ＤＩＳＣＯＶＥＲ）を用いて配向層の結晶成長に用いられる側の表面のα−Ｃｒ２Ｏ３の（１０４）面のＸＲＣ測定を行った。実際には２θ、ω、χ及びφを調整してα−Ｃｒ２Ｏ３の（１０４）面のピークが出るように軸立てを行った後、管電圧４０ｋＶ、管電流４０ｍＡ、アンチスキャッタリングスリット３ｍｍで、ω＝１５．５〜１９．５°の範囲、ωステップ幅０．００５°、及び計数時間０．５秒の条件を用いた。また、Ｘ線源にはＧｅ（０２２）非対称反射モノクロメーターでＣｕＫα線を平行単色光化したものを用いた。得られたα−Ｃｒ２Ｏ３の（１０４）面のＸＲＣプロファイルの半値幅は、ＸＲＤ解析ソフトウェア（Ｂｒｕｋｅｒ−ＡＸＳ製、「ＬＥＰＴＯＳ」Ｖｅｒ４．０３）を使用し、プロファイルのスムージングを行った後にピークサーチを行うことにより決定した。その結果、配向層の結晶成長に用いられる側の表面のα−Ｃｒ２Ｏ３の（１０４）面のＸＲＣプロファイルの半値幅は３９ａｒｃｓｅｃ．であった。【００７８】
また、配向層の結晶成長に用いられる側の表面のα−Ｃｒ２Ｏ３の（００６）面のＸＲＣ測定も行った。ＸＲＤ装置としてはＢｒｕｋｅｒ−ＡＸＳ製Ｄ８−ＤＩＳＣＯＶＥＲを使用し、２θ、ω、χ、及びφを調整してα−Ｃｒ２Ｏ３の（００６）面のピークが出るように軸立てを行った後、ω＝１８．０〜２２．０°として測定した。その他の条件や解析方法は（１０４）面のＸＲＣ測定と同条件で行った。その結果、配向層の結晶成長に用いられる側の表面のα−Ｃｒ２Ｏ３の（００６）面のＸＲＣプロファイルの半値幅は３３ａｒｃｓｅｃ．であった。【００７９】
（２ｆ）平面ＴＥＭ
配向層の結晶成長に用いられる側の表面の結晶欠陥密度を評価するため、平面ＴＥＭ観察（プランビュー）を行った。配向層の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察し、その中で認められた欠陥の数を算出した。その結果、得られたＴＥＭ像内には結晶欠陥が観察されず、結晶欠陥密度は少なくとも９．９×１０５／ｃｍ２未満であることが分かった。【００８０】
（２ｇ）ＸＲＤ（回転ドメイン）
Ｘ線回折（ＸＲＤ）装置（Ｂｒｕｋｅｒ−ＡＸＳ株式会社製、Ｄ８−ＤＩＳＣＯＶＥＲ）を用い、配向層の結晶成長に用いられる側の表面にて、コランダム型結晶構造の（１０４）面に対して以下の条件でφスキャンを行った。すなわち、上記測定位置におけるＸＲＤ測定は、２θ、ω、χ及びφを調整してコランダム型結晶構造の（１０４）面のピークが出るように軸立てを行った後、管電圧４０ｋＶ、管電流４０ｍＡ、コリメータ径０．５ｍｍ、アンチスキャッタリングスリット３ｍｍで、φ＝−１８０°〜１８０°の範囲、φステップ幅０．０２°、及び計数時間０．５秒の条件で行った。検出された３つの主ピークのピークトップ値を平均し、主ピークのピーク強度とした。また、主ピークから６０°ずれたφで検出される回転ドメインに起因する３つの副ピークのピークトップ値を平均し、回転ドメインに起因する副ピークのピーク強度とした。本例では副ピークは検出されず、主ピークのピーク強度に対する副ピークのピーク強度の割合は０％であった。【００８１】
（３）ミストＣＶＤ法によるα−Ｇａ２Ｏ３膜の形成
得られた複合下地基板の配向層表面に、図２に示されるミストＣＶＤ装置１を用いて以下のようにしてα−Ｇａ２Ｏ３膜を形成した。【００８２】
（３ａ）原料溶液の調整
ガリウムアセチルアセトナート濃度が０．０５ｍｏｌ／Ｌの水溶液を調製した。この際、３８％塩酸を体積比で１．８％を含有させ、原料溶液４ａとした。【００８３】
（３ｂ）成膜準備
得られた原料溶液４ａをミスト発生源４内に収容した。上記（１）で用意した複合下地基板を基板９としてサセプタ１０上に設置させ、ヒーター８を作動させて石英管７内の温度を６１０℃にまで昇温させた。次に、流量調節弁３ａ及び３ｂを開いて希釈ガス源２ａ及びキャリアガス源２ｂから希釈ガス及びキャリアガスをそれぞれ石英管７内に供給し、石英管７の雰囲気を希釈ガス及びキャリアガスで十分に置換した後、希釈ガスの流量を０．６Ｌ／ｍｉｎ、キャリアガスの流量を１．２Ｌ／ｍｉｎにそれぞれ調節した。希釈ガス及びキャリアガスとしては、窒素ガスを用いた。【００８４】
（３ｃ）膜形成
超音波振動子６を２．４ＭＨｚで振動させ、その振動を、水５ａを通じて原料溶液４ａに伝播させることによって、原料溶液４ａをミスト化させて、ミスト４ｂを生成した。このミスト４ｂが、希釈ガス及びキャリアガスによって成膜室である石英管７内に導入され、石英管７内で反応して、基板９の表面でのＣＶＤ反応によって基板９上に膜を形成させた。こうして結晶性半導体膜（半導体層）を得た。成膜時間は６０分とした。【００８５】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【００８６】
（４ｂ）ＥＢＳＤ
電子線後方散乱回折装置（ＥＢＳＤ）（オックスフォード・インストゥルメンツ社製Ｎｏｒｄｌｙｓ  Ｎａｎｏ）を取り付けたＳＥＭ（日立ハイテクノロジーズ社製、ＳＵ−５０００）にてＧａ酸化物で構成される膜表面の逆極点図方位マッピングを５００μｍ×５００μｍの視野で行った。このＥＢＳＤ測定の諸条件は以下のとおりとした。【００８７】
＜ＥＢＳＤ測定条件＞
・加速電圧：１５ｋＶ
・スポット強度：７０
・ワーキングディスタンス：２２．５ｍｍ
・ステップサイズ：０．５μｍ
・試料傾斜角：７０°
・測定プログラム：Ａｚｔｅｃ（ｖｅｒｓｉｏｎ  ３．３）【００８８】
得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【００８９】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【００９０】
（４ｄ）ＸＲＤ（回転ドメイン）
α−Ｇａ２Ｏ３膜の回転ドメイン含有量の程度を評価するため、上記（２ｇ）と同様に、Ｘ線回折（ＸＲＤ）装置（Ｂｒｕｋｅｒ−ＡＸＳ株式会社製、Ｄ８−ＤＩＳＣＯＶＥＲ）を用い、α−Ｇａ２Ｏ３膜の表面にて、α−Ｇａ２Ｏ３の（１０４）面に対してφスキャンを行った。その結果、回転ドメインに起因する副ピークは検出されず、主ピークのピーク強度に対する副ピークのピーク強度の割合は０％であった。【００９１】
例２
（１）複合下地基板の作製
ＡＤ膜の原料粉体として市販のＣｒ２Ｏ３粉体と市販のＦｅ２Ｏ３粉体をモル比７２：２８で混合した粉体を用いたこと以外は、例１と同様にして複合下地基板を作製した。【００９２】
（２）配向層の評価
（２ａ）断面ＥＤＸ
エネルギー分散型Ｘ線分析器（ＥＤＸ）を用いて基板主面に直交する断面の組成分析を行った。その結果、複合下地基板の表面から深さ２０μｍまでの範囲ではＣｒ、Ｆｅ及びＯのみが検出された。Ｃｒ、Ｆｅ及びＯの比率は深さ２０μｍまでの範囲ではほぼ変化がなく、厚さ２０μｍのＣｒ−Ｆｅ酸化物層（組成安定領域）が形成されていることが分かった。また、そのＣｒ−Ｆｅ酸化物層からさらに深さ６０μｍまでの範囲ではＣｒ、Ｆｅ、Ｏ及びＡｌが検出され、Ｃｒ−Ｆｅ酸化物層とサファイア基板の間に深さ６０μｍのＣｒ−Ｆｅ−Ａｌ酸化物層（傾斜組成層）を形成していることが分かった。Ｃｒ−Ｆｅ−Ａｌ酸化物層内ではＣｒ及びＦｅに対するＡｌの比率が異なり、サファイア基板側ではＡｌ濃度が高く、Ｃｒ−Ｆｅ酸化物層に近い側ではＡｌ濃度が低下している様子が認められた。これにより、組成安定領域の厚さが２０μｍ、傾斜組成層の厚さが６０μｍであり、配向層全体の厚さは８０μｍであることが分かった。複合下地基板の厚さは０．４８ｍｍであり、複合下地基板中のサファイア基板の厚さは０．４０ｍｍであることが示された。【００９３】
（２ｂ）表面ＥＢＳＤ
例１（２ｂ）と同様にして、Ｃｒ−Ｆｅ酸化物層で構成される基板表面の逆極点図方位マッピングを５００μｍ×５００μｍの視野で行った。得られた逆極点図方位マッピングから、Ｃｒ−Ｆｅ酸化物層は基板法線方向にｃ軸配向すると共に、面内方向にも配向した二軸配向のコランダム型結晶構造を有する層であることが分かった。これらより、基板表面はα−Ｃｒ２Ｏ３とα−Ｆｅ２Ｏ３の固溶体で構成される配向層が形成されていることが示された。【００９４】
（２ｃ）ＸＲＤ
例１（２ｃ）と同様にして、基板表面のＸＲＤインプレーン測定を行った。その結果、配向層表面のａ軸長は４．９８２Åであることが分かった。【００９５】
（２ｄ）配向層裏面（サファイア基板側）の評価
上記（１）と同様にして複合下地基板を別途作製した後、例１（２ｄ）と同様の手順で配向層裏面評価用試料を作製した。上記（２ｂ）と同様にして配向層裏面のＥＢＳＤ測定を行った。得られた逆極点図方位マッピングから、配向層裏面を構成するＣｒ−Ｆｅ−Ａｌ酸化物層は基板法線方向にｃ軸配向すると共に、面内方向にも配向した二軸配向のコランダム型結晶構造を有する層であることが分かった。配向層裏面は組成傾斜層に属することから、組成傾斜層はＣｒ２Ｏ３、Ｆｅ２Ｏ３及びＡｌ２Ｏ３の固溶体で構成されることが分かった。また、上記（２ｃ）と同様にして、配向層裏面のＸＲＤインプレーン測定を行った。その結果、配向層裏面も二軸に配向した単相のコランダム材料に帰属され、ａ軸長は４．７６２Åであることが分かった。このことから、配向層表面のａ軸長が配向層裏面のａ軸長よりも長い（すなわち［｛（配向層表面のａ軸長）−（配向層裏面のａ軸長）｝／（配向層裏面のａ軸長）］×１００＝４．６％）ことが示された。【００９６】
（２ｅ）ＸＲＣ
例１（２ｅ）と同様にして配向層の結晶成長に用いられる側の表面のα−Ｃｒ２Ｏ３及びα−Ｆｅ２Ｏ３の固溶体の（１０４）面及び（００６）面のＸＲＣ測定を行った。その結果、表面のα−Ｃｒ２Ｏ３及びα−Ｆｅ２Ｏ３の固溶体の（１０４）面のＸＲＣプロファイルの半値幅は５１ａｒｃｓｅｃ．、α−Ｃｒ２Ｏ３及びα−Ｆｅ２Ｏ３の固溶体の（００６）面のＸＲＣプロファイルの半値幅は４９ａｒｃｓｅｃ．であった。【００９７】
（２ｆ）平面ＴＥＭ
例１（２ｆ）と同様にして配向層の結晶成長に用いられる側の表面の結晶欠陥密度を評価した。その結果、得られたＴＥＭ像内には結晶欠陥が観察されず、結晶欠陥密度は少なくとも９．９×１０５／ｃｍ２未満であることが分かった。【００９８】
（２ｇ）ＸＲＤ（回転ドメイン）
例１（２ｇ）と同様にして配向層の結晶成長に用いられる側の表面にて、コランダム型結晶構造の（１０４）面に対してφスキャンを行った。その結果、回転ドメインに起因する副ピークは検出されず、主ピークのピーク強度に対する副ピークのピーク強度の割合は０％であった。【００９９】
（３）ミストＣＶＤ法によるα−Ｇａ２Ｏ３膜の形成
得られた複合下地基板の配向層表面に例１（３）と同様にしてα−Ｇａ２Ｏ３膜を形成した。【０１００】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１０１】
（４ｂ）ＥＢＳＤ
例１（４ｂ）と同様にして、Ｇａ酸化物で構成される膜表面の逆極点図方位マッピングを５００μｍ×５００μｍの視野で行った。得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【０１０２】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【０１０３】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。結果、回転ドメインに起因する副ピークは検出されず、主ピークのピーク強度に対する副ピークのピーク強度の割合は０％であった。【０１０４】
例３
（１）複合下地基板の作製
ＡＤ膜の原料粉体として市販のＣｒ２Ｏ３粉、市販のＦｅ２Ｏ３粉体、及び市販のＡｌ２Ｏ３粉体をモル比４５：４５：１０で混合した粉体を用いたこと以外は、例１と同様にして複合下地基板を作製した。【０１０５】
（２）配向層の評価
（２ａ）断面ＥＤＸ
エネルギー分散型Ｘ線分析器（ＥＤＸ）を用いて基板主面に直交する断面の組成分析を行った。その結果、複合下地基板の表面から深さ２０μｍまでの範囲ではＣｒ、Ｆｅ、Ａｌ及びＯのみが検出された。Ｃｒ、Ｆｅ、Ａｌ及びＯの比率は深さ２０μｍの範囲ではほぼ変化がなく、厚さが２０μｍのＣｒ−Ｆｅ−Ａｌ酸化物層（組成安定領域）が形成されていることが分かった。また、そのＣｒ−Ｆｅ−Ａｌ酸化物層からさらに深さ６０μｍまでの範囲ではＣｒ、Ｆｅ、Ｏ及びＡｌが検出されたが、この領域ではＣｒ及びＦｅに対するＡｌの比率が異なり、サファイア基板側ではＡｌ濃度が高く、組成安定領域に近い側ではＡｌ濃度が低下している様子が認められた。このため、この範囲は組成傾斜領域であることが分かった。これにより、組成安定領域の厚さが２０μｍ、傾斜組成層の厚さが６０μｍであり、配向層全体の厚さは８０μｍであることが分かった。複合下地基板の厚さは０．４８ｍｍであり、複合下地基板中のサファイア基板の厚さは０．４０ｍｍであることが示された。【０１０６】
（２ｂ）表面ＥＢＳＤ
例１（２ｂ）と同様にして、Ｃｒ−Ｆｅ−Ａｌ酸化物層で構成される基板表面の逆極点図方位マッピングを５００μｍ×５００μｍの視野で行った。得られた逆極点図方位マッピングから、Ｃｒ−Ｆｅ−Ａｌ酸化物層は基板法線方向にｃ軸配向すると共に、面内方向にも配向した二軸配向のコランダム型結晶構造を有する層であることが分かった。これらより、基板表面はα−Ｃｒ２Ｏ３、α−Ｆｅ２Ｏ３及びα−Ａｌ２Ｏ３の固溶体で構成される配向層が形成されていることが示された。【０１０７】
（２ｃ）ＸＲＤ
例１（２ｃ）と同様にして基板表面のＸＲＤインプレーン測定を行った。その結果、配向層表面のａ軸長は４．９７５Åであることが分かった。【０１０８】
（２ｄ）配向層裏面（サファイア基板側）の評価
例１（２ｄ）と同様にして、配向層裏面評価用試料を作製した。上記（２ｂ）と同様にして、配向層裏面のＥＢＳＤ測定を行った。得られた逆極点図方位マッピングから、配向層裏面を構成するＣｒ−Ｆｅ−Ａｌ酸化物層は基板法線方向にｃ軸配向すると共に、面内方向にも配向した二軸配向のコランダム型結晶構造を有する層であることが分かった。配向層裏面は組成傾斜層に属することから、組成傾斜層もＣｒ２Ｏ３、Ｆｅ２Ｏ３及びＡｌ２Ｏ３の固溶体で構成されることが分かった。次に、上記（２ｃ）と同様にして、配向層裏面のＸＲＤインプレーン測定を行った。その結果、配向層裏面も二軸に配向した単相のコランダム材料に帰属され、ａ軸長は４．７５５Åであることが分かった。このことから、配向層表面のａ軸長が配向層裏面のａ軸長よりも長い（すなわち［｛（配向層表面のａ軸長）−（配向層裏面のａ軸長）｝／（配向層裏面のａ軸長）］×１００＝４．６％）ことが示された。【０１０９】
（２ｅ）ＸＲＣ
例１（２ｅ）と同様にして配向層の結晶成長に用いられる側の表面のα−Ｃｒ２Ｏ３、α−Ｆｅ２Ｏ３及びα−Ａｌ２Ｏ３固溶体の（１０４）面、（００６）面のＸＲＣ測定を行った。その結果、表面のα−Ｃｒ２Ｏ３、α−Ｆｅ２Ｏ３及びα−Ａｌ２Ｏ３の固溶体の（１０４）面のＸＲＣプロファイルの半値幅は１３１ａｒｃｓｅｃ．、α−Ｃｒ２Ｏ３、α−Ｆｅ２Ｏ３及びα−Ａｌ２Ｏ３の固溶体の（００６）面のＸＲＣプロファイルの半値幅は４１ａｒｃｓｅｃ．であった。【０１１０】
（２ｆ）平面ＴＥＭ
例１（２ｆ）と同様にして配向層の結晶成長に用いられる側の表面の結晶欠陥密度を評価した。その結果、得られたＴＥＭ像内には結晶欠陥が観察されず、結晶欠陥密度は少なくとも９．９×１０５／ｃｍ２未満であることが分かった。【０１１１】
（２ｇ）ＸＲＤ（回転ドメイン）
例１（２ｇ）と同様にして配向層の結晶成長に用いられる側の表面にて、コランダム型結晶構造の（１０４）面に対してφスキャンを行った。その結果、回転ドメインに起因する副ピークは検出されず、主ピークのピーク強度に対する副ピークのピーク強度の割合は０％であった。【０１１２】
（３）ミストＣＶＤ法によるα−Ｇａ２Ｏ３膜の形成
得られた複合下地基板の配向層表面に例１（３）と同様にしてα−Ｇａ２Ｏ３膜を形成した。【０１１３】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１１４】
（４ｂ）ＥＢＳＤ
例１の（４ｂ）と同様にして、Ｇａ酸化物で構成される膜表面の逆極点図方位マッピングを５００μｍ×５００μｍの視野で行った。得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【０１１５】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【０１１６】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。その結果、回転ドメインに起因する副ピークは検出されず、主ピークのピーク強度に対する副ピークのピーク強度の割合は０％であった。【０１１７】
例４
（１）複合下地基板の作製
ＡＤ膜の原料粉体として市販のＣｒ２Ｏ３粉体と市販のＴｉＯ２粉体をモル比９７：３で混合した粉体を用いたこと以外は、例１と同様にして複合下地基板を作製した。【０１１８】
（２）配向層の評価
（２ａ）断面ＥＤＸ
エネルギー分散型Ｘ線分析器（ＥＤＸ）を用いて基板主面に直交する断面の組成分析を行った。その結果、複合下地基板の表面から深さ２０μｍまでの範囲ではＣｒ、Ｔｉ及びＯのみが検出された。Ｃｒ、Ｔｉ及びＯの比率は深さ２０μｍの範囲ではほぼ変化がなく、厚さが２０μｍのＣｒ−Ｔｉ酸化物層（組成安定領域）が形成されていることが分かった。また、そのＣｒ−Ｔｉ酸化物層からさらに深さ６０μｍまでの範囲ではＣｒ、Ｔｉ、Ｏ及びＡｌが検出され、Ｃｒ−Ｔｉ酸化物層とサファイア基板の間に６０μｍのＣｒ−Ｔｉ−Ａｌ酸化物層（傾斜組成層）を形成していることが分かった。Ｃｒ−Ｔｉ−Ａｌ酸化物層内ではＣｒ及びＴｉに対するＡｌの比率が異なり、サファイア基板側ではＡｌ濃度が高く、Ｃｒ−Ｔｉ酸化物層に近い側ではＡｌ濃度が低下している様子が認められた。これにより、組成安定領域の厚さが２０μｍ、傾斜組成層の厚さが６０μｍであり、配向層全体の厚さは８０μｍであることが分かった。複合下地基板の厚さは０．４８ｍｍであり、複合下地基板中のサファイア基板の厚さは０．４０ｍｍであることが示された。【０１１９】
（２ｂ）表面ＥＢＳＤ
例１（２ｂ）と同様にして、Ｃｒ−Ｔｉ酸化物層で構成される基板表面の逆極点図方位マッピングを５００μｍ×５００μｍの視野で行った。得られた逆極点図方位マッピングから、Ｃｒ−Ｔｉ酸化物層は基板法線方向にｃ軸配向すると共に、面内方向にも配向した二軸配向のコランダム型結晶構造を有する層であることが分かった。これらより、基板表面はα−Ｃｒ２Ｏ３にＴｉ成分が固溶した材料で構成される配向層が形成されていることが示された。【０１２０】
（２ｃ）ＸＲＤ
例１（２ｃ）と同様にして基板表面のＸＲＤインプレーン測定を行った。その結果、配向層表面のａ軸長は４．９７１Åであることが分かった。【０１２１】
（２ｄ）配向層裏面（サファイア基板側）の評価
例１（２ｄ）と同様にして、配向層裏面評価用試料を作製した。上記（２ｂ）と同様にして、配向層裏面のＥＢＳＤ測定を行った。得られた逆極点図方位マッピングから、配向層裏面を構成するＣｒ−Ｔｉ−Ａｌ酸化物層は基板法線方向にｃ軸配向すると共に、面内方向にも配向した二軸配向のコランダム型結晶構造を有する層であることが分かった。配向層裏面は組成傾斜層に属することから、組成傾斜層はＣｒ２Ｏ３、Ｔｉ成分及びＡｌ２Ｏ３の固溶体で構成されることが分かった。次に、上記（２ｃ）と同様にして、配向層裏面のＸＲＤインプレーン測定を行った。結果、配向層裏面も二軸に配向した単相のコランダム材料に帰属され、ａ軸長は４．７５６Åであることが分かった。このことから、配向層表面のａ軸長が配向層裏面のａ軸長よりも長い（すなわち［｛（配向層表面のａ軸長）−（配向層裏面のａ軸長）｝／（配向層裏面のａ軸長）］×１００＝４．５％）ことが示された。【０１２２】
（２ｅ）ＸＲＣ
例１（２ｅ）と同様にして配向層の結晶成長に用いられる側の表面のα−Ｃｒ２Ｏ３にＴｉ成分が固溶した材料の（１０４）面及び（００６）面のＸＲＣ測定を行った。その結果、表面のα−Ｃｒ２Ｏ３にＴｉ成分が固溶した材料の（１０４）面のＸＲＣプロファイルの半値幅は３３ａｒｃｓｅｃ．、α−Ｃｒ２Ｏ３にＴｉ成分が固溶した材料の（００６）面のＸＲＣプロファイルの半値幅は３１ａｒｃｓｅｃ．であった。【０１２３】
（２ｆ）平面ＴＥＭ
例１（２ｆ）と同様にして配向層の結晶成長に用いられる側の表面の結晶欠陥密度を評価した。その結果、得られたＴＥＭ像内には結晶欠陥が観察されず、結晶欠陥密度は少なくとも９．９×１０５／ｃｍ２未満であることが分かった。【０１２４】
（２ｇ）ＸＲＤ（回転ドメイン）
例１（２ｇ）と同様にして配向層の結晶成長に用いられる側の表面にて、コランダム型結晶構造の（１０４）面に対してφスキャンを行った。その結果、回転ドメインに起因する副ピークは検出されず、主ピークのピーク強度に対する副ピークのピーク強度の割合は０％であった。【０１２５】
（３）ミストＣＶＤ法によるα−Ｇａ２Ｏ３膜の形成
得られた複合下地基板の配向層表面に例１（３）と同様にしてα−Ｇａ２Ｏ３膜を形成した。【０１２６】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１２７】
（４ｂ）ＥＢＳＤ
例１（４ｂ）と同様にして、Ｇａ酸化物で構成される膜表面の逆極点図方位マッピングを５００μｍ×５００μｍの視野で行った。得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【０１２８】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【０１２９】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。その結果、回転ドメインに起因する副ピークは検出されず、主ピークのピーク強度に対する副ピークのピーク強度の割合は０％であった。【０１３０】
例５
（１）複合下地基板の作製
ＡＤ膜の原料粉体として市販のＣｒ２Ｏ３粉体、市販のＴｉＯ２粉体、及び市販のＦｅ２Ｏ３粉体をモル比８２：２：１６で混合した粉体を用いたこと以外は、例１と同様にして複合下地基板を作製した。【０１３１】
（２）配向層の評価
（２ａ）断面ＥＤＸ
エネルギー分散型Ｘ線分析器（ＥＤＸ）を用いて基板主面に直交する断面の組成分析を行った。その結果、複合下地基板の表面から深さ２０μｍまでの範囲ではＣｒ、Ｔｉ、Ｆｅ及びＯのみが検出された。Ｃｒ、Ｔｉ、Ｆｅ及びＯの比率は深さ２０μｍの範囲ではほぼ変化がなく、厚さが２０μｍのＣｒ−Ｔｉ−Ｆｅ酸化物層（組成安定領域）が形成されていることが分かった。また、そのＣｒ−Ｔｉ−Ｆｅ酸化物層からさらに深さ３０μｍまでの範囲ではＣｒ、Ｔｉ、Ｆｅ、Ｏ及びＡｌが検出され、Ｃｒ−Ｔｉ−Ｆｅ酸化物層とサファイア基板の間に６０μｍのＣｒ−Ｔｉ−Ｆｅ−Ａｌ酸化物層（傾斜組成層）を形成していることが分かった。Ｃｒ−Ｔｉ−Ｆｅ−Ａｌ酸化物層内ではＣｒ、Ｔｉ及びＦｅに対するＡｌの比率が異なり、サファイア基板側ではＡｌ濃度が高く、Ｃｒ−Ｔｉ−Ｆｅ酸化物層に近い側ではＡｌ濃度が低下している様子が認められた。これにより、組成安定領域の厚さが２０μｍ、傾斜組成層の厚さが６０μｍであり、配向層全体の厚さは８０μｍであることが分かった。複合下地基板の厚さは０．４８ｍｍであり、複合下地基板中のサファイア基板の厚さは０．４０ｍｍであることが示された。【０１３２】
（２ｂ）表面ＥＢＳＤ
例１（２ｂ）と同様にして、Ｃｒ−Ｔｉ−Ｆｅ酸化物層で構成される基板表面の逆極点図方位マッピングを５００μｍ×５００μｍの視野で行った。得られた逆極点図方位マッピングから、Ｃｒ−Ｔｉ−Ｆｅ酸化物層は基板法線方向にｃ軸配向すると共に、面内方向にも配向した二軸配向のコランダム型結晶構造を有する層であることが分かった。これらより、基板表面はα−Ｃｒ２Ｏ３、Ｔｉ成分及びα−Ｆｅ２Ｏ３の固溶体で構成される配向層が形成されていることが示された。【０１３３】
（２ｃ）ＸＲＤ
例１（２ｃ）と同様にして基板表面のＸＲＤインプレーン測定を行った。その結果、配向層表面のａ軸長は４．９８１Åであることがわかった。【０１３４】
（２ｄ）配向層裏面（サファイア基板側）の評価
例１（２ｄ）と同様にして、配向層裏面評価用試料を作製した。上記（２ｂ）と同様にして、配向層裏面のＥＢＳＤ測定を行った。得られた逆極点図方位マッピングから、配向層裏面を構成するＣｒ−Ｔｉ−Ｆｅ−Ａｌ酸化物層は基板法線方向にｃ軸配向すると共に、面内方向にも配向した二軸配向のコランダム型結晶構造を有する層であることが分かった。配向層裏面は組成傾斜層に属することから、組成傾斜層はＣｒ２Ｏ３、Ｔｉ成分、Ｆｅ２Ｏ３及びＡｌ２Ｏ３の固溶体で構成されることが分かった。次に、上記（２ｃ）と同様にして、配向層裏面のＸＲＤインプレーン測定を行った。結果、配向層裏面も二軸に配向した単相のコランダム材料に帰属され、ａ軸長は４．７６３Åであることが分かった。このことから、配向層表面のａ軸長が配向層裏面のａ軸長よりも長い（すなわち［｛（配向層表面のａ軸長）−（配向層裏面のａ軸長）｝／（配向層裏面のａ軸長）］×１００＝４．６％）ことが示された。【０１３５】
（２ｅ）ＸＲＣ
例１（２ｅ）と同様にして配向層の結晶成長に用いられる側の表面のα−Ｃｒ２Ｏ３、Ｔｉ成分及びα−Ｆｅ２Ｏ３の固溶体の（１０４）面及び（００６）面のＸＲＣ測定を行った。その結果、表面のα−Ｃｒ２Ｏ３、Ｔｉ成分及びα−Ｆｅ２Ｏ３の固溶体の（１０４）面のＸＲＣプロファイルの半値幅は１２６ａｒｃｓｅｃ．、α−Ｃｒ２Ｏ３、Ｔｉ成分及びα−Ｆｅ２Ｏ３の固溶体の（００６）面のＸＲＣプロファイルの半値幅は４３ａｒｃｓｅｃ．であった。【０１３６】
（２ｆ）平面ＴＥＭ
例１（２ｆ）と同様にして配向層の結晶成長に用いられる側の表面の結晶欠陥密度を評価した。その結果、得られたＴＥＭ像内には結晶欠陥が観察されず、結晶欠陥密度は少なくとも９．９×１０５／ｃｍ２未満であることが分かった。【０１３７】
（２ｇ）ＸＲＤ（回転ドメイン）
例１（２ｇ）と同様にして配向層の結晶成長に用いられる側の表面にて、コランダム型結晶構造の（１０４）面に対してφスキャンを行った。その結果、回転ドメインに起因する副ピークは検出されず、主ピークのピーク強度に対する副ピークのピーク強度の割合は０％であった。【０１３８】
（３）ミストＣＶＤ法によるα−Ｇａ２Ｏ３膜の形成
得られた複合下地基板の配向層表面に例１（３）と同様にしてα−Ｇａ２Ｏ３膜を形成した。【０１３９】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１４０】
（４ｂ）ＥＢＳＤ
例１（４ｂ）と同様にして、Ｇａ酸化物で構成される膜表面の逆極点図方位マッピングを５００μｍ×５００μｍの視野で行った。得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【０１４１】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【０１４２】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。結果、回転ドメインに起因する副ピークは検出されず、主ピークのピーク強度に対する副ピークのピーク強度の割合は０％であった。【０１４３】
例６
（１）下地基板の作製
（１ａ）複合下地基板の作製
例１（１）と同様にして複合下地基板を得た。【０１４４】
（１ｂ）配向層の厚肉化
次に、複合下地基板の配向層上にＡＤ膜（配向前駆体層）を再度形成した。図１に示されるエアロゾルデポジション（ＡＤ）装置２０により複合下地基板の配向層上にＣｒ２Ｏ３で構成されるＡＤ膜（配向前駆体層）を形成した。【０１４５】
ＡＤ成膜条件は以下のとおりとした。すなわち、キャリアガスはＡｒとし、長辺５ｍｍ×短辺０．３ｍｍのスリットが形成されたセラミックス製のノズルを用いた。ノズルのスキャン条件は、０．５ｍｍ／ｓのスキャン速度で、スリットの長辺に対して垂直且つ進む方向に５５ｍｍ移動、スリットの長辺方向に５ｍｍ移動、スリットの長辺に対して垂直且つ戻る方向に５５ｍｍ移動、スリットの長辺方向且つ初期位置とは反対方向に５ｍｍ移動、とのスキャンを繰り返し、スリットの長辺方向に初期位置から５５ｍｍ移動した時点で、それまでとは逆方向にスキャンを行い、初期位置まで戻るサイクルを１サイクルとし、これを５００サイクル繰り返した。室温での１サイクルの成膜において、搬送ガスの設定圧力を０．０７ＭＰａ、流量を８Ｌ／ｍｉｎ、チャンバ内圧力を１００Ｐａ以下に調整した。このようにして形成したＡＤ膜（配向前駆体層）は厚さ１２０μｍであった。【０１４６】
ＡＤ膜を形成した複合下地基板をＡＤ装置から取り出し、窒素雰囲気中で１７００℃にて４時間アニールした。【０１４７】
得られた基板をセラミックスの定盤に固定し、ＡＤ膜に由来する側の面を配向層が露出するまで、＃２０００までの番手の砥石を用いて研削した後、ダイヤモンド砥粒を用いたラップ加工により、板面をさらに平滑化した。このとき、ダイヤモンド砥粒のサイズを３μｍから０．５μｍまで段階的に小さくしつつラップ加工を行うことで、板面の平坦性を高めた。その後、コロイダルシリカを用いた化学機械研磨（ＣＭＰ）により鏡面仕上げを施し、サファイア基板上に配向層を備えた複合下地基板を得た。加工後の配向層表面の算術平均粗さＲａは０．１ｎｍ、研削及び研磨量は５０μｍであり、研磨後の複合下地基板の厚さは０．４８ｍｍとなった。【０１４８】
これらの厚肉化のための一連の工程（すなわちＡＤ成膜−アニール−研削研磨加工）を合計９回繰り返した（すなわち例６の（１ａ）の複合下地基板の作製手順を１回としてカウントすると一連の工程を合計１０回行ったことになる）。この結果、最後の研磨完了後の複合下地基板の厚さは０．９３ｍｍとなった。なお、ＡＤ膜を形成した側の面を「表面」と称することとする。【０１４９】
（１ｃ）配向層の自立化
上記（１ｂ）で得た基板をセラミックスの定盤に固定し、ＡＤ膜を形成した側の面（表面）と対向する面（裏面）、すなわちサファイア基板側の面に対して砥石を用いて研削し、サファイア基板を除去した。その後、サファイア基板を除去した側の配向層の表面を砥石を用いて＃２０００まで研削して板面を平坦にした。次いで、ダイヤモンド砥粒を用いたラップ加工により、板面を平滑化した。このときダイヤモンド砥粒のサイズを３μｍから０．５μｍまで段階的に小さくしつつ、ラップ加工を行うことで、板面の平坦性を高めた。サファイアを含む研削及び研磨量は４８０μｍであり、研磨完了後の基板の厚さは０．４５ｍｍとなった。得られた基板は配向層のみで構成された自立基板となった。【０１５０】
（２）自立基板の評価
（２ａ）断面ＥＤＸ
エネルギー分散型Ｘ線分析器（ＥＤＸ）を用いて基板主面に直交する断面の組成分析を行った。その結果、自立基板の断面全域でＣｒ及びＯのみが検出された。Ｃｒ及びＯの比率は全域でほぼ変化がなく、自立基板は単相のＣｒ酸化物で形成されていることが分かった。【０１５１】
（２ｂ）表面ＥＢＳＤ
電子線後方散乱回折装置（ＥＢＳＤ）（オックスフォード・インストゥルメンツ社製Ｎｏｒｄｌｙｓ  Ｎａｎｏ）を取り付けたＳＥＭ（日立ハイテクノロジーズ社製、ＳＵ−５０００）にてＣｒ酸化物層で構成される基板表面（ＡＤ膜を形成した側の面）、裏面（サファイア基板と接していた側の面）の逆極点図方位マッピングを５００μｍ×５００μｍの視野で行った。このＥＢＳＤ測定の諸条件は例１（２ｂ）と同様にした。【０１５２】
得られた逆極点図方位マッピングから、自立基板は表裏面共に基板法線方向にｃ軸配向すると共に、面内方向にも配向した二軸配向のコランダム型結晶構造で構成されていることが分かった。これらより、自立基板の表裏面は二軸配向した単相のα−Ｃｒ２Ｏ３で形成されていることが示された。【０１５３】
（２ｃ）ＸＲＤ
例１（２ｃ）と同様にして自立基板表面及び裏面のＸＲＤインプレーン測定を行った。その結果、自立基板表面、裏面のａ軸長は共に４．９６１Åであることがわかった。【０１５４】
（２ｄ）ＸＲＣ
例１（２ｅ）と同様にして自立基板表面のα−Ｃｒ２Ｏ３の（１０４）面及び（００６）面のＸＲＣ測定を行った。その結果、表面のα−Ｃｒ２Ｏ３の（１０４）面のＸＲＣプロファイルの半値幅は４１５ａｒｃｓｅｃ．、α−Ｃｒ２Ｏ３の（００６）面のＸＲＣプロファイルの半値幅は４９ａｒｃｓｅｃ．であった。【０１５５】
（２ｅ）平面ＴＥＭ
例１（２ｆ）と同様にして自立基板表面の結晶欠陥密度を評価した。その結果、得られたＴＥＭ像内には結晶欠陥が観察されず、結晶欠陥密度は少なくとも９．９×１０５／ｃｍ２未満であることが分かった。【０１５６】
（２ｆ）回転ドメイン
例１（２ｇ）と同様にして配向層の結晶成長に用いられる側の表面にて、コランダム型結晶構造の（１０４）面に対してφスキャンを行った。その結果、回転ドメインに起因する副ピークは検出されず、主ピークのピーク強度に対する副ピークのピーク強度の割合は０％であった。【０１５７】
（３）ミストＣＶＤ法によるα−Ｇａ２Ｏ３膜の形成
得られた自立基板上に例１（３）と同様にしてα−Ｇａ２Ｏ３膜を形成した。【０１５８】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１５９】
（４ｂ）ＥＢＳＤ
例１（４ｂ）と同様にして、Ｇａ酸化物で構成される膜表面の逆極点図方位マッピングを５００μｍ×５００μｍの視野で行った。得られた逆極点図方位マッピングから、Ｇａ酸化物膜は基板法線方向にｃ軸配向、面内も配向した二軸配向のコランダム型結晶構造を有することが分かった。これらより、α−Ｇａ２Ｏ３で構成される配向膜が形成されていることが示された。【０１６０】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には結晶欠陥が観察されず、結晶欠陥密度は少なくとも９．９×１０５／ｃｍ２未満であることが分かった。【０１６１】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。その結果、回転ドメインに起因する副ピークは検出されず、主ピークのピーク強度に対する副ピークのピーク強度の割合は０％であった。【０１６２】
例７（比較）
（１）複合下地基板の作製
図２に示すミストＣＶＤ装置を用いて、サファイア基板（直径５０．８ｍｍ（２インチ）、厚さ０．４３ｍｍ、ｃ面、オフ角０．３°）表面上にα−Ｃｒ２Ｏ３膜を形成した。【０１６３】
（１ａ）原料溶液の調整
二クロム酸アンモニウム濃度が０．１ｍｏｌ／Ｌの水溶液を調整し、原料溶液４ａとした。【０１６４】
（１ｂ）成膜準備
得られた原料溶液４ａをミスト発生源４内に収容した。サファイア基板を基板９としてサセプタ１０上に設置させ、ヒーター８を作動させて石英管７内の温度を４１０℃にまで昇温させた。次に、流量調節弁３ａ及び３ｂを開いて希釈ガス源２ａ及びキャリアガス源２ｂから希釈ガス及びキャリアガスを石英管７内に供給し、石英管７の雰囲気を希釈ガス及びキャリアガスで十分に置換した後、希釈ガスの流量を２．２Ｌ／ｍｉｎ、キャリアガスの流量を４．８Ｌ／ｍｉｎにそれぞれ調節した。希釈ガス及びキャリアガスとしては、窒素ガスを用いた。【０１６５】
（１ｃ）膜形成
超音波振動子６を２．４ＭＨｚで振動させ、その振動を、水５ａを通じて原料溶液４ａに伝播させることによって、原料溶液４ａをミスト化させて、ミスト４ｂを生成した。このミスト４ｂが、希釈ガス及びキャリアガスによって成膜室である石英管７内に導入され、石英管７内で反応して、基板９の表面でのＣＶＤ反応によって基板９上に膜を３０分間形成し、酸化物堆積層を得た。【０１６６】
（２）配向層の評価
（２ａ）表面ＥＤＸ
エネルギー分散型Ｘ線分析器（ＥＤＸ）を用いて基板表面の組成分析を行った。その結果、Ｃｒ及びＯのみが検出され、酸化物堆積層はＣｒ酸化物であることがわかった。なお、膜厚が薄いため、断面ＥＤＸ測定は実施困難であった。【０１６７】
（２ｂ）表面ＥＢＳＤ
電子線後方散乱回折装置（ＥＢＳＤ）（オックスフォード・インストゥルメンツ社製Ｎｏｒｄｌｙｓ  Ｎａｎｏ）を取り付けたＳＥＭ（日立ハイテクノロジーズ社製、ＳＵ−５０００）にてＣｒ酸化物層で構成される基板表面の逆極点図方位マッピングを５００μｍ×５００μｍの視野で行った。このＥＢＳＤ測定の諸条件は以下のとおりとした。【０１６８】
＜ＥＢＳＤ測定条件＞
・加速電圧：１５ｋＶ
・スポット強度：７０
・ワーキングディスタンス：２２．５ｍｍ
・ステップサイズ：０．５μｍ
・試料傾斜角：７０°
・測定プログラム：Ａｚｔｅｃ（ｖｅｒｓｉｏｎ  ３．３）【０１６９】
得られた逆極点図方位マッピングから、Ｃｒ酸化物層は基板法線方向にｃ軸配向したコランダム型結晶構造を有する層であることが分かった。しかし、面内方向には６０°ずれたドメインが認められた。これらより、基板表面はα−Ｃｒ２Ｏ３のｃ軸配向層が形成されていることが示された。【０１７０】
（２ｃ）ＸＲＤ
多機能高分解能Ｘ線回折装置（ブルカー・エイエックスエス株式会社製、Ｄ８  ＤＩＳＣＯＶＥＲ）を用いて基板表面のＸＲＤインプレーン測定を行った。具体的には基板表面の高さに合わせてＺ軸を調整した後、コランダム型結晶構造の（１１−２０）面に対してχ、φ、ω及び２θを調整して軸立てを行い、以下の条件にて２θ−ω測定を行った。【０１７１】
＜ＸＲＤ測定条件＞
・管電圧：４０ｋＶ
・管電流：４０ｍＡ
・検出器：Ｔｒｉｐｐｌｅ  Ｇｅ（２２０）  Ａｎａｌｙｚｅｒ
・Ｇｅ（０２２）非対称反射モノクロメーターにて平行単色光化（半値幅２８秒）したＣｕＫα線
・ステップ幅：０．００１°
・スキャンスピード：１．０秒／ステップ【０１７２】
その結果、配向層表面のａ軸長は４．９６１Åであることが分かった。【０１７３】
（２ｄ）配向層の断面ＴＥＭ観察
α−Ｃｒ２Ｏ３膜の格子定数の変化を評価するため、断面ＴＥＭ観察を行った。成膜側の表面と裏面（サファイア側の界面）が含まれるように断面試料を切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶで断面ＴＥＭ観察を行い、α−Ｃｒ２Ｏ３膜表面と裏面の電子線回折像を取得した。電子線入射方向はＣｒ２Ｏ３＜１−１０＞とした。その結果、膜表面と膜裏面の電子線回折像に差異は認められず、α−Ｃｒ２Ｏ３膜の表裏面で格子定数の変化がないことが分かった。【０１７４】
（２ｅ）ＸＲＣ
例１（２ｅ）と同様にして配向層の結晶成長に用いられる側の表面のコランダム型結晶構造の（１０４）面及び（００６）面のＸＲＣ測定を行った。その結果、表面の（１０４）面のＸＲＣプロファイルの半値幅は１８５６ａｒｃｓｅｃ．、（００６）面のＸＲＣプロファイルの半値幅は１４８ａｒｃｓｅｃ．であった。【０１７５】
（２ｆ）平面ＴＥＭ
例１（２ｆ）と同様にして配向層の結晶成長に用いられる側の表面の結晶欠陥密度を評価した。その結果、得られたＴＥＭ像内には多数の結晶欠陥が観察され、結晶欠陥密度は少なくとも１．０×１０１１／ｃｍ２以上であることが分かった。【０１７６】
（２ｇ）ＸＲＤ（回転ドメイン）
例１（２ｇ）と同様にして配向層の結晶成長に用いられる側の表面にて、コランダム型結晶構造の（１０４）面に対してφスキャンを行った。その結果、回転ドメインに起因する副ピークが検出され、主ピークのピーク強度に対する副ピークのピーク強度の割合は７．３％であった。【０１７７】
（３）ミストＣＶＤ法によるα−Ｇａ２Ｏ３膜の形成
得られた複合下地基板の配向層表面に、図２に示されるミストＣＶＤ装置１を用いて以下のようにしてα−Ｇａ２Ｏ３膜を形成した。【０１７８】
（３ａ）原料溶液の調整
ガリウムアセチルアセトナート濃度が０．０５ｍｏｌ／Ｌの水溶液を調整した。この際、３８％塩酸を体積比で１．８％を含有させ、原料溶液４ａとした。【０１７９】
（３ｂ）成膜準備
得られた原料溶液４ａをミスト発生源４内に収容した。上記（１）で用意した複合下地基板を基板９としてサセプタ１０上に設置させ、ヒーター８を作動させて石英管７内の温度を６１０℃にまで昇温させた。次に、流量調節弁３ａ及び３ｂを開いて希釈ガス源２ａ及びキャリアガス源２ｂから希釈ガス及びキャリアガスを石英管７内に供給し、石英管７の雰囲気を希釈ガス及びキャリアガスで十分に置換した後、希釈ガスの流量を０．６Ｌ／ｍｉｎ、キャリアガスの流量を１．２Ｌ／ｍｉｎにそれぞれ調節した。希釈ガス及びキャリアガスとしては、窒素ガスを用いた。【０１８０】
（３ｃ）膜形成
超音波振動子６を２．４ＭＨｚで振動させ、その振動を、水５ａを通じて原料溶液４ａに伝播させることによって、原料溶液４ａをミスト化させて、ミスト４ｂを生成した。このミスト４ｂが、希釈ガス及びキャリアガスによって成膜室である石英管７内に導入され、石英管７内で反応して、基板９の表面でのＣＶＤ反応によって基板９上に膜を形成させた。こうして結晶性半導体膜（半導体層）を得た。成膜時間は６０分とした。【０１８１】
（４）半導体膜の評価
（４ａ）表面ＥＤＳ
得られた膜表面のＥＤＳ測定を行った結果、Ｇａ及びＯのみが検出され、得られた膜はＧａ酸化物であることが分かった。【０１８２】
（４ｂ）ＥＢＳＤ
電子線後方散乱回折装置（ＥＢＳＤ）（オックスフォード・インストゥルメンツ社製Ｎｏｒｄｌｙｓ  Ｎａｎｏ）を取り付けたＳＥＭ（日立ハイテクノロジーズ社製、ＳＵ−５０００）にてＧａ酸化物で構成される膜表面の逆極点図方位マッピングを５００μｍ×５００μｍの視野で行った。このＥＢＳＤ測定の諸条件は以下のとおりとした。【０１８３】
＜ＥＢＳＤ測定条件＞
・加速電圧：１５ｋＶ
・スポット強度：７０
・ワーキングディスタンス：２２．５ｍｍ
・ステップサイズ：０．５μｍ
・試料傾斜角：７０°
・測定プログラム：Ａｚｔｅｃ（ｖｅｒｓｉｏｎ  ３．３）【０１８４】
得られた逆極点図方位マッピングから、Ｇａ酸化物膜は基板法線方向にｃ軸配向したコランダム型結晶構造を有することが分かった。しかし、面内方向には６０°ずれたドメインが認められた。これらより、α−Ｇａ２Ｏ３で構成される一軸配向膜が形成されていることが示された。【０１８５】
（４ｃ）成膜側表面の平面ＴＥＭ
α−Ｇａ２Ｏ３膜の結晶欠陥密度を評価するため、平面ＴＥＭ観察（プランビュー）を行った。成膜側の表面が含まれるように切り出し、測定視野周辺の試料厚さ（Ｔ）が１５０ｎｍとなるようにイオンミリングによって加工した。得られた切片に対し、透過型電子顕微鏡（日立製Ｈ−９０００１ＵＨＲ−Ｉ）を使用して加速電圧３００ｋＶでＴＥＭ観察を行い、結晶欠陥密度を評価した。実際には測定視野４．１μｍ×３．１μｍのＴＥＭ像を８視野観察した。その結果、得られたＴＥＭ像内には多数の結晶欠陥が観察され、結晶欠陥密度は少なくとも１．０×１０１１／ｃｍ２以上であることが分かった。【０１８６】
（４ｄ）ＸＲＤ（回転ドメイン）
α−Ｇａ２Ｏ３膜の回転ドメイン含有量の程度を評価するため、例１（４ｇ）と同様にしてα−Ｇａ２Ｏ３膜の表面にて、α−Ｇａ２Ｏ３の（１０４）面に対してφスキャンを行った。その結果、回転ドメインに起因する副ピークが検出され、主ピークのピーク強度に対する副ピークのピーク強度の割合は５．４％であった。
【図１】
2020194803.tif 000004
【図２】
2020194803.tif 000005
【図３】
2020194803.tif 000006
【図４】
2020194803.tif 000007
【国際調査報告】
2020194803.tif 000008
2020194803.tif 000009
2020194803.tif 000010
2020194803.tif 000011